【事件の表示】
　特許第６５８１９９１号発明「電池用カーボンブラック、混合粉末、電池用塗工液、電池用電極および電池」の特許異議申立事件について、次のとおり決定する。
【結　論】
　特許第６５８１９９１号の特許請求の範囲を訂正請求書に添付された訂正特許請求の範囲のとおり、訂正後の請求項〔１−１７〕について訂正することを認める。
　特許第６５８１９９１号の請求項３、６、１０、１１、１５〜１７に係る特許を維持する。
　特許第６５８１９９１号の請求項１、２、４、５、７〜９、１２〜１４についての特許異議申立を却下する。
【理　由】
第１　手続の経緯 
　特許第６５８１９９１号の請求項１〜１６に係る特許（以下、「本件特許」という。）についての出願は、２０１５年（平成２７年）９月８日（優先権主張　２０１４年（平成２６年）９月９日）を国際出願日とする出願であって、令和１年９月６日付けでその特許権の設定登録がなされ、同年９月２５日に特許掲載公報が発行された。
　本件は、その後、その特許について、令和２年３月２５日に特許異議申立人実川栄一郎（以下、「申立人」という。）より請求項１〜１６（全請求項）に係る特許に対して特許異議の申立てがなされ、令和２年６月２９日付けで取消理由（以下、「取消理由１」という。）が通知され、これに対して、同年８月２７日に特許権者より意見書が提出されるとともに訂正請求がなされ、その後、同年１０月１６日に、同年８月２７日になされた訂正請求に係る訂正について、申立人から意見書が提出され、さらに、令和２年１１月３０日付けで取消理由（決定の予告）（以下、「取消理由２」という。）が通知され、これに対して、令和３年１月２９日に特許権者より意見書（以下、「意見書」という。）が提出されるとともに訂正請求（以下、「本件訂正請求」という。）がなされ、その後、同年４月２３日に、本件訂正請求に係る訂正（以下、「本件訂正」という。）について、申立人から意見書が提出されたものである。
第２　訂正請求について 
１　訂正の趣旨、及び、訂正の内容
　本件訂正請求は、特許第６５８１９９１号の特許請求の範囲を、本件訂正請求に係る訂正請求書に添付した訂正特許請求の範囲のとおり、訂正後の請求項１〜１７について訂正することを求めるものであり、その訂正の内容は以下のとおりである。
　なお、令和２年８月２７日になされた訂正請求は、本件訂正請求がなされたため、特許法第１２０条の５第７項の規定により、取り下げられたものとみなす。
　また、訂正箇所には、当審で下線を付した。
  
（１）訂正事項１
　請求項１を削除する。
（２）訂正事項２
　請求項２を削除する。
（３）訂正事項３
　請求項３について、本件訂正前の「活物質と、高分子結着剤と、請求項１又は２に記載の電池用正極用カーボンブラックと、を含む、電池用塗工液。」を、「活物質と、高分子結着剤と
、個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である
高分子分散材と、
み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である
（４）訂正事項４
　請求項４を削除する。
（５）訂正事項５
　請求項５を削除する。
（６）訂正事項６
　請求項６について、本件訂正前の「前記高分子分散剤の含有量が、カーボンブラックの全表面積に対して１ｍ２あたり０．０５ｍｇ以上０．５ｍｇ以下である、請求項４又は５に記載の電池用塗工液。」を、「
活物質と、高分子結着剤と、個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下であり、アセチレンブラックである電池用正極用カーボンブラックと、高分子分散剤と、を含み、　
り、前記高分子分散剤が、ポリビニルピロリドンおよびビニルピロリドン単位を有する共重合体からなる群より選択される少なくとも１種である、
（７）訂正事項７
　請求項７を削除する。
（８）訂正事項８
　請求項８を削除する。
（９）訂正事項９
　請求項９を削除する。
（１０）訂正事項１０
　請求項１０について、本件訂正前の「金属箔と、該金属箔上に形成された請求項１又は２に記載の電池用正極用カーボンブラックを含む塗膜と、を備える、電池用電極。」を「金属箔と、該金属箔上に形成された、
個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である
、及び、高分子分散剤
、前記塗膜における前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である
（１１）訂正事項１１
　請求項１２を削除する。
（１２）訂正事項１２
　請求項１３を削除する。
（１３）訂正事項１３
　請求項１４を削除する。
（１４）訂正事項１４
　請求項１５について、本件訂正前の「請求項１０〜１４のいずれか一項」を「請求項１０
又は１１
（１５）訂正事項１５
　請求項１６について、本件訂正前の「請求項３〜６および９のいずれか一項」を「請求項３
又は６
（１６）訂正事項１６
「
金属箔と、該金属箔上に形成された、個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下であり、アセチレンブラックである電池用正極用カーボンブラック、及び、高分子分散剤を含む塗膜と、を備え、　前記塗膜における前記高分子分散剤の含有量が、カーボンブラックの全表面積に対して１ｍ２あたり０．０５ｍｇ以上０．５ｍｇ以下であり、前記高分子分散剤がポリビニルピロリドンおよびビニルピロリドン単位を有する共重合体からなる群より選択される少なくとも１種である、電池用電極。
２　当審の判断  
２−１　訂正の目的、特許請求の範囲の実質上の拡張又は変更の存否、及び、新規事項追加の有無
（１）訂正事項１、２、４、５、７〜９、１１〜１３
　訂正事項１、２、４、５、７〜９、１１〜１３は、それぞれ請求項１、２、４、５、７〜９、１２〜１４を削除するものであるから、「特許請求の範囲の減縮」を目的とするものであり、また、実質上特許請求の範囲を拡張し、又は変更するものには該当しないし、願書に最初に添付された明細書、特許請求の範囲又は図面（以下、「本件明細書等」という。）に記載された範囲内の訂正である。  
（２）訂正事項３
　訂正事項３は、訂正前の請求項１、３〜５を引用する請求項６について、請求項１、３〜５の発明特定事項を請求項６に繰り入れて新たな独立項である請求項３とするものであるから、「特許請求の範囲の減縮」、及び、「他の請求項の記載を引用する請求項の記載を当該他の請求項の記載を引用しないものとすること」を目的とするものであり、また、実質上特許請求の範囲を拡張し、又は変更するものには該当しないし、本件明細書等に記載された範囲内の訂正である。
（３）訂正事項６
　訂正事項６は、訂正前の請求項１〜５を引用する請求項６について、請求項１〜５の発明特定事項を請求項６に繰り入れて新たな独立項である請求項６とするものであるから、「特許請求の範囲の減縮」、及び、「他の請求項の記載を引用する請求項の記載を当該他の請求項の記載を引用しないものとすること」を目的とするものであり、また、実質上特許請求の範囲を拡張し、又は変更するものには該当しないし、本件明細書等に記載された範囲内の訂正である。
（４）訂正事項１０
　訂正事項１０は、訂正前の請求項１、１０、１２、１３を引用する請求項１４について、請求項１、１０、１２及び１３の発明特定事項を請求項１４に繰り入れて新たな独立項である請求項１０とするものであるから、「特許請求の範囲の減縮」、及び、「他の請求項の記載を引用する請求項の記載を当該他の請求項の記載を引用しないものとすること」を目的とするものであり、また、実質上特許請求の範囲を拡張し、又は変更するものには該当しないし、本件明細書等に記載された範囲内の訂正である。
（５）訂正事項１４
　訂正事項１４は、訂正事項１１〜１３において請求項１２〜１４を削除することに伴い、本件訂正前の請求項１５について、請求項１２〜１４を引用しないようにするものであるから、「特許請求の範囲の減縮」、及び、「明瞭でない記載の釈明」を目的とするものであり、また、実質上特許請求の範囲を拡張し、又は変更するものには該当しないし、本件明細書等に記載された範囲内の訂正である。
（６）訂正事項１５
　訂正事項１５は、訂正事項４、５、９において請求項４、５、９を削除することに伴い、本件訂正前の請求項１６について、請求項４、５、９を引用しないようにするものであるから、「特許請求の範囲の減縮」、及び、「明瞭でない記載の釈明」を目的とするものであり、また、実質上特許請求の範囲を拡張し、又は変更するものには該当しないし、本件明細書等に記載された範囲内の訂正である。
（７）訂正事項１６
　訂正前の請求項１０は訂正前の請求項１、又は、訂正前の請求項２（同項は訂正前の請求項１を引用）を引用するものであるところ、訂正事項１０は、訂正前の請求項１、１０、１２、１３を引用する請求項１４について、請求項１、１０、１２及び１３の発明特定事項を請求項１４に繰り入れて新たな独立項である請求項１０とするものである（上記（４）参照。）。
一方、訂正事項１６は、訂正前の請求項１、２、１０、１２、１３を引用する請求項１４について、請求項１、２、１０、１２及び１３の発明特定事項を請求項１４に繰り入れて、新たな独立項である請求項１７とするものであるから、「特許請求の範囲の減縮」、及び、「他の請求項の記載を引用する請求項の記載を当該他の請求項の記載を引用しないものとすること」を目的とするものであり、また、実質上特許請求の範囲を拡張し、又は変更するものには該当しないし、本件明細書等に記載された範囲内の訂正である。
２−２　一群の請求項について
　本件訂正前の請求項２〜１６は、それぞれ訂正前の請求項１を直接又は間接的に引用するものであって、請求項１の訂正に連動して訂正されるものである。
　したがって、本件訂正前の請求項１〜１６は、一群の請求項である。
　そして、本件訂正請求は、上記一群の請求項ごとに訂正の請求をするものであるから、特許法第１２０条の５第４項の規定に適合するものである。
　また、本件訂正請求は、請求項間の引用関係の解消を目的とするものではなく、特定の請求項に係る訂正事項について別の訂正単位とする求めもないから、訂正後の請求項〔１〜１７〕をそれぞれ訂正単位とする訂正の請求をするものである。
２−３　独立特許要件について
　本件訂正請求に係る請求項はいずれも特許異議の申立てがなされているので、特許出願の際独立して特許を受けることができるものでなければならないとの、特許法第１２０条の５第９項において読み替えて準用する同法第１２６条第７項の規定は適用されない。
３　訂正請求についてのむすび 
　以上のとおりであるから、令和３年１月２９日に特許権者が行った訂正請求による訂正は、特許法第１２０条の５第２項第１号、第３号及び第４号に掲げる事項を目的とするものであり、かつ、同条第９項において準用する同法第１２６条第５項及び第６項の規定に適合するので、訂正後の請求項〔１〜１７〕についての訂正を認める。
第３　特許異議の申立てについて
１　本件発明
　令和３年１月２９日に特許権者が行った請求項１〜１７についての訂正は、上記第２で検討したとおり適法なものであるから、本件特許の特許請求の範囲の請求項１〜１７に係る発明（以下、請求項１〜１７に係る発明をそれぞれ「本件発明１」〜「本件発明１７」という。また、請求項１〜１７に係る発明をまとめて「本件発明」という。）は、本件訂正請求に係る訂正請求書に添付された訂正特許請求の範囲の請求項１〜１７に記載された、次の事項により特定されるとおりのものである。
「【請求項１】
（削除）
【請求項２】
（削除）
【請求項３】
　活物質と、
　高分子結着剤と、
　個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラックと、
　高分子分散材と、
を含み、
　前記高分子分散剤の含有量が、カーボンブラックの全表面積に対して１ｍ２あたり０．０５ｍｇ以上０．５ｍｇ以下であり、
　前記高分子分散剤が、ポリビニルピロリドンおよびビニルピロリドン単位を有する共重合体からなる群より選択される少なくとも１種である、電池用塗工液。
【請求項４】
（削除）
【請求項５】
（削除）
【請求項６】
　活物質と、
　高分子結着剤と、
　個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下であり、アセチレンブラックである電池用正極用カーボンブラックと、
　高分子分散剤と、
を含み、
　前記高分子分散剤の含有量が、カーボンブラックの全表面積に対して１ｍ２あたり０．０５ｍｇ以上０．５ｍｇ以下であり、
　前記高分子分散剤が、ポリビニルピロリドンおよびビニルピロリドン単位を有する共重合体からなる群より選択される少なくとも１種である、電池用塗工液。
【請求項７】
（削除）
【請求項８】
（削除）
【請求項９】
（削除）
【請求項１０】
　金属箔と、
　該金属箔上に形成された、個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラック、及び、高分子分散剤を含む塗膜と、
を備え、
　前記塗膜における前記高分子分散剤の含有量が、カーボンブラックの全表面積に対して１ｍ２あたり０．０５ｍｇ以上０．５ｍｇ以下であり、
　前記高分子分散剤が、ポリビニルピロリドンおよびビニルピロリドン単位を有する共重合体からなる群より選択される少なくとも１種である、電池用電極。
【請求項１１】
　前記塗膜が、活物質および高分子結着剤をさらに含む、請求項１０に記載の電池用電極。
【請求項１２】
（削除）
【請求項１３】
（削除）
【請求項１４】
（削除）
【請求項１５】
　請求項１０又は１１に記載の電池用電極を備える電池。
【請求項１６】
　請求項３又は６に記載の電池用塗工液を金属箔上に塗布して、前記金属箔と前記電池用塗工液から形成された塗膜とを備える電池用電極を得る工程を含む、電池用電極の製造方法。
【請求項１７】
　金属箔と、
　該金属箔上に形成された、個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下であり、アセチレンブラックである電池用正極用カーボンブラック、及び、高分子分散剤を含む塗膜と、
を備え、
　前記塗膜における前記高分子分散剤の含有量が、カーボンブラックの全表面積に対して１ｍ２あたり０．０５ｍｇ以上０．５ｍｇ以下であり、
　前記高分子分散剤がポリビニルピロリドンおよびビニルピロリドン単位を有する共重合体からなる群より選択される少なくとも１種である、電池用電極。」
２　特許異議の申立ての理由、取消理由１及び取消理由２の概要
２−１　申立人は、次の証拠を挙げて、次の（１）〜（３）の特許異議の申立ての理由（後記のとおり、対象請求項及び証拠方法に応じて、「申立理由１」〜「申立理由８」とする。）を主張した。
（証拠方法）
甲第１号証　国際公開第２０１４／１１９７９０号（以下、「甲１」という。）
甲第２号証　特開２０１３−１５２８１７号公報（以下、「甲２」という。）
甲第３号証　国際公開第２０１３／１５１０６２号（以下、「甲３」という。）
甲第４号証　特開２００６−２５３０８１号公報（以下、「甲４」という。）
甲第５号証　デンカ株式会社，「デンカブラック（登録商標）」の製品情報（https://www.denka.co.jp/product/detail_00025/）（以下、「甲５」という。），2020.3.21（出力日）
甲第６号証　「カーボンブラックのナノマテリアルとしての安全性」，カーボンブラック協会，第一版，2011.3.23発行，第６頁第２２〜２４行
甲第７号証　特開平１１−６０９８６号公報（以下、「甲７」という。）
甲第８号証　国際公開第２０１４／０１２００２号（以下、「甲８」という。）
甲第９号証　特表２００７−５０５９７５号公報（以下、「甲９」という。）
甲第１０号証　和田徹也，「アセチレンブラックの製造方法，粉体特性ならびに用途」，炭素材料学会，2011年4月1日発行，炭素2011,No.247,p75-79（以下、「甲１０」という。）
甲第１１号証　特開２０１４−２４１２７９号公報（以下、「甲１１」という。）
甲第１２号証　特開２０１２−９２２７号公報（以下、「甲１２」という。）
甲第１３号証　特開２０１０−６１９９６号公報（以下、「甲１３」という。）
甲第１４号証　特開２００９−２６７４４号公報（以下、「甲１４」という。）
甲第１５号証　特開２０１０−４９８７３号公報（以下、「甲１５」という。）
（１）本件特許の下記の請求項に係る発明は、本件特許の優先日前日本国内または外国において頒布された下記の引用文献に記載された発明又は電気通信回線を通じて公衆に利用可能となった発明であって、特許法第２９条第１項第３号に該当し、特許を受けることができないから、その発明に係る特許は取り消されるべきものである。
（２）本件特許の下記の請求項に係る発明は、本件特許の優先日前日本国内または外国において頒布された下記の引用文献に記載された発明又は電気通信回線を通じて公衆に利用可能となった発明に基いて、その出願前にその発明の属する技術の分野における通常の知識を有する者（以下、「当業者」という。）が容易に発明をすることができたものであって、特許法第２９条第２項の規定により特許を受けることができないから、その発明に係る特許は取り消されるべきものである。
（３）本件特許の下記の請求項に係る発明は、本件特許の優先日前の特許出願であって、本件特許の優先日後に特許掲載公報の発行若しくは出願公開がされた下記の特許出願の願書に最初に添付された明細書、特許請求の範囲又は図面に記載された発明又は考案と同一であり、しかも、本件特許の出願の発明者が本件特許の出願前の特許出願に係る上記の発明をした者と同一ではなく、また本件特許の出願の時において、その出願人が上記特許の出願人と同一でもなく、特許法第２９条の２の規定により特許を受けることができないから、その発明に係る特許は取り消されるべきものである。
（申立理由１、取消理由１で採用）
・請求項１〜３、１０、１５について
　理由（１）
　甲１
（申立理由２、取消理由１で一部採用）
・請求項１〜５、１０〜１３、１５、１６について
　理由（１）
　甲２
・請求項６〜９、１４〜１６について
　理由（２）
　甲２
（申立理由３、取消理由１及び取消理由２で一部採用）
・請求項１〜４、１２について
　理由（１）
　甲３
・請求項５、６、１３について
　理由（２）
　甲３及び甲２
・請求項１０、１１について
　理由（２）
　甲３、及び、甲１、甲２または甲４
（申立理由４、取消理由１で採用）
・請求項１〜３、１０、１１、１５、１６について
　理由（１）
　甲４
（申立理由５）
・請求項１、１０、１１について
　理由（２）
　甲７、甲１、甲４及び甲１０
・請求項３について
　理由（２）
　甲７、甲１〜甲４及び甲１０
・請求項４、１２について
　理由（２）
　甲７、甲２、甲３及び甲１０
（申立理由６）
・請求項１、１０、１１について
　理由（２）
　甲８、甲１及び甲１０
・請求項３について
　理由（２）
　甲８、甲１〜甲４及び甲１０
・請求項４、１２について
　理由（２）
　甲８、甲２、甲３及び甲１０
（申立理由７）
・請求項１、１０、１１について
　理由（２）
　甲９、甲１及び甲１０
・請求項２について
　理由（２）
　甲９及び甲３
・請求項３について
　理由（２）
　甲９、甲１〜甲４及び甲１０
・請求項４、１２について
　理由（２）
　甲９、甲２、甲３及び甲１０
（申立理由８、取消理由１で一部採用）
・請求項１〜１６について
　理由（３）
　甲１１に係る出願
２−２　また、合議体において、次の（１）〜（３）の取消理由１を通知した。
（１）本件特許の下記の請求項に係る発明は、本件特許の優先日前日本国内または外国において頒布された下記の引用文献に記載された発明又は電気通信回線を通じて公衆に利用可能となった発明であって、特許法第２９条第１項第３号に該当し、特許を受けることができないから、その発明に係る特許は取り消されるべきものである。
（２）本件特許の下記の請求項に係る発明は、本件特許の優先日前日本国内または外国において頒布された下記の引用文献に記載された発明又は電気通信回線を通じて公衆に利用可能となった発明に基いて、その出願前に当業者が容易に発明をすることができたものであって、特許法第２９条第２項の規定により特許を受けることができないから、その発明に係る特許は取り消されるべきものである。
（３）本件特許の下記の請求項に係る発明は、本件特許の優先日前の特許出願であって、本件特許の優先日後に特許掲載公報の発行若しくは出願公開がされた下記の特許出願の願書に最初に添付された明細書、特許請求の範囲又は図面に記載された発明又は考案と同一であり、しかも、本件特許の出願の発明者が本件特許の出願前の特許出願に係る上記の発明をした者と同一ではなく、また本件特許の出願の時において、その出願人が上記特許の出願人と同一でもなく、特許法第２９条の２の規定により特許を受けることができないから、その発明に係る特許は取り消されるべきものである。
（申立理由１を採用）
・請求項１〜３、１０、１１、１５、１６について
　理由（１）、（２）
　甲１
（申立理由２を一部採用）
・請求項１〜３、１０、１１、１５、１６について
　理由（１）、（２）
　甲２
・請求項４、５、１２、１３について
　理由（２）
　甲２
（申立理由３を一部採用）
・請求項１〜４、１０〜１２、１５、１６について
　理由（１）、（２）
　甲３
・請求項５、１３について
　理由（２）
　甲３及び甲２
（申立理由４を採用）
・請求項１〜３、１０、１１、１５、１６について
　理由（１）、（２）
　甲４
（申立理由８を一部採用）
・請求項１、３、１０、１１、１５、１６について
　理由（３）
　甲１１に係る特許出願
２−３　さらに、合議体において、次の（１）〜（３）の取消理由２を通知した。
（１）本件特許の下記の請求項に係る発明は、本件特許の優先日前日本国内または外国において頒布された下記の引用文献に記載された発明又は電気通信回線を通じて公衆に利用可能となった発明であって、特許法第２９条第１項第３号に該当し、特許を受けることができないから、その発明に係る特許は取り消されるべきものである。
（２）本件特許の下記の請求項に係る発明は、本件特許の優先日前日本国内または外国において頒布された下記の引用文献に記載された発明又は電気通信回線を通じて公衆に利用可能となった発明に基いて、その出願前に当業者が容易に発明をすることができたものであって、特許法第２９条第２項の規定により特許を受けることができないから、その発明に係る特許は取り消されるべきものである。
（３）本件の願書に添付された明細書（以下、「本件明細書」という。）の発明の詳細な説明に記載された、アセチレンブラックＳＢ５０Ｌは、本件特許の優先日当時一般に入手可能なものであったとはいえないから、本件明細書の発明の詳細な説明の記載は、本件特許の請求項２に係る発明について、当業者がその実施をすることができる程度に明確かつ十分に記載したものとはいえないため、特許法第３６条第４項第１号に規定する要件を満たしておらず、請求項２に係る特許は、特許法第１１３条第４号に該当し、取り消されるべきものである。
　なお、（３）の取消理由は、職権で通知した。以下、上記（３）の取消理由を「職権理由２」という。
（申立理由３を一部採用）
・請求項３、６、１０、１１、１５、１６、１８について
　理由（１）、（２）
　甲３
・請求項５、１３について
　理由（２）
　甲３、及び、甲２
（以下は、職権で通知。以下、「職権理由１」という。）
・請求項７、９、１７について
　理由（１）、（２）
　甲１２
・請求項８、１６について
　理由（２）
　甲１２
３　引用文献の記載
（１）甲１の記載
　甲１には、次の記載がある。なお、下線は当審で付した（以下同様。）。
「［０００１］本発明は、リチウムイオン二次電池正極用スラリーに関し、さらに詳しくは高容量化を可能にしうるリチウムイオン二次電池正極用スラリーに関する。」
「［０１２０］（Ｃ）導電材
　正極用スラリーは、導電材を含有する。導電材の粒子径は、個数平均粒子径で、好ましくは５〜４０ｎｍ、より好ましくは１０〜３８ｎｍ、特に好ましくは１５〜３６ｎｍである。正極における導電材の粒子径が小さすぎると、凝集しやすくなり、均一分散が困難になる結果、正極の内部抵抗が増大し、容量の向上が困難になる傾向にある。しかし、上述した正極用結着剤を使用することで、微粒化された導電材であっても均一に分散することが可能になり、容量向上が図られる。また、導電材の粒子径が大きすぎると、正極活物質間に存在することが困難になり、正極の内部抵抗が増大し、容量の向上が困難になる。導電材の個数平均粒子径は、導電材を水中に０．０１質量％で超音波分散させた後、動的光散乱式粒子径・粒度分布測定装置（例えば、日機装株式会社製、粒度分布測定装置　Ｎａｎｏｔｒａｃ　Ｗａｖｅ−ＥＸ１５０）を使用して測定することにより求めることができる。」
「［０１２２］導電材としては、負極と同様に、アセチレンブラック、ケッチェンブラック、カーボンブラック、グラファイト、気相成長カーボン繊維、およびカーボンナノチューブ等の導電性カーボンを使用することができる。導電材を含有することにより、正極用スラリー製造時の安定性が向上し、また正極活物質層における正極活物質同士の電気的接触を向上させることができ、高容量化が図られる。導電材の含有量は、正極活物質１００質量部に対して、好ましくは１〜３質量部、より好ましくは１．２〜２．８質量部、特に好ましくは１．５〜２．５質量部である。導電材の含有量が少なすぎると、正極における内部抵抗が増大し、高容量化が困難になる場合がある。また導電材の含有量が多すぎると、正極の高密度化が困難になり、初期容量が低下する場合がある。」
「［０１５２］集電体は、電気導電性を有しかつ電気化学的に耐久性のある材料であれば特に制限されないが、耐熱性を有するため金属材料が好ましく、例えば、鉄、銅、アルミニウム、ニッケル、ステンレス鋼、チタン、タンタル、金、白金などが挙げられる。中でも、リチウムイオン二次電池正極に用いる集電体としてはアルミニウムが特に好ましい。集電体の形状は特に制限されないが、厚さ０．００１〜０．５ｍｍ程度のシート状のものが好ましい。集電体は、正極活物質層との接着強度を高めるため、予め粗面化処理して使用してもよい。粗面化方法としては、機械的研磨法、電解研磨法、化学研磨法などが挙げられる。機械的研磨法においては、研磨剤粒子を固着した研磨布紙、砥石、エメリバフ、鋼線などを備えたワイヤーブラシ等が使用される。また、正極活物質層の接着強度や導電性を高めるために、集電体表面にプライマー層などを形成してもよい。」
「［０２３２］（実施例１）
〔正極用スラリーおよび正極の製造〕
　容積０．６Ｌのプラネタリーミキサーに、
正極活物質としてコバルト酸リチウムＬＣＯ（ＬｉＣｏＯ２）
１００部と、正極導電材としてアセチレンブラック（ＡＢ，電気化学工業社製デンカブラック粉状品：粒子径３５ｎｍ、比表面積６８ｍ２／ｇ）２．０部と、正極用結着剤のフッ素含有重合体として粉末状の混合ポリフッ化ビニリデン
１．４４部、およびニトリル基含有アクリル重合体として重合体（Ｂ１−１）の８質量％ＮＭＰ溶液を固形分相当量で０．３２部となる量と、適量のＮＭＰとを添加して
正極用スラリーを調製した
［０２３３］集電体として、厚さ１５μｍのアルミ箔を準備した。上
記正極用スラリーをアルミ箔の両面に
塗布し、
乾燥後、
加熱処理して
得た
正極原反をロールプレスで圧延し
シート状正極を作製した
「［０２３６］〔リチウムイオン二次電池の製造〕
　得られたシート状正極およびシート状負極を、セパレータを介在させて直径２０ｍｍの芯を用いて捲回し、捲回体（極板群）を得た。セパレータとしては、厚さ２０μｍのポリプロピレン製微多孔膜を用いた。捲回体は、１０ｍｍ／秒のスピードで厚さ４．５ｍｍになるまで一方向から圧縮した。前記略楕円の短径に対する長径の比は７．７である。
［０２３７］また、エチレンカーボネートとエチルメチルカーボネートとの３対７重量の混合物に５質量％のフルオロエチレンカーボネートを混合し、１ｍｏｌ／リットルの濃度になるように六フッ化リン酸リチウムを溶解し、ビニレンカーボネート２ｖｏｌ％を添加し、非水電解液を用意した。
［０２３８］前記極板群は、所定のアルミラミネート製ケース内に３．２ｇの非水電解液とともに収容した。そして、負極リードおよび正極リードを所定の箇所に接続したのち、ケースの開口部を熱で封口し、捲回型パウチセルであるリチウムイオン二次電池を完成した。この電池は、幅３５ｍｍ、高さ４８ｍｍ、厚さ５ｍｍのパウチ形であり、電池の公称容量は７００ｍＡｈである。得られたリチウムイオン二次電池の初期容量、出力特性、高電位サイクル特性を表２に示す。」
（２）甲１に記載された発明
ア　上記（１）の［０２３２］の記載によれば、実施例１の正極用スラリーに注目すると、甲１には、次の発明（以下、「甲１発明」という。）が記載されていると認められる。
「正極活物質としてコバルト酸リチウムＬＣＯ（ＬｉＣｏＯ２）１００部と、正極導電材としてアセチレンブラック（ＡＢ，電気化学工業社製デンカブラック粉状品：粒子径３５ｎｍ、比表面積６８ｍ２／ｇ）２．０部と、正極用結着剤のフッ素含有重合体として粉末状の混合ポリフッ化ビニリデン１．４４部、および、ニトリル基含有アクリル重合体として重合体（Ｂ１−１）の８質量％ＮＭＰ溶液を固形分相当量で０．３２部となる量と、適量のＮＭＰとを添加して調製した、正極用スラリー。」
イ　上記（１）の［０２３２］、［０２３３］の記載によれば、実施例１の正極に注目すると、甲１には、次の発明（以下、「甲１正極発明」という。）が記載されていると認められる。
「甲１発明の正極用スラリーをアルミ箔の両面に塗布し、乾燥後、加熱処理して得た正極原反を圧延して作製したシート状正極。」
（３）甲２の記載
　甲２には、次の記載がある。
「【請求項１】
　正極と負極とを備えた電極体と、電解質と、が所定の電池ケース内に収容された密閉型リチウム二次電池であって、
　前記負極は、負極集電体と、該集電体上に形成された負極活物質を含む負極合材層と、を備えており、
　ここで、前記電解質には、所定の電池電圧を超えた際に前記正極表面上で酸化されて水素イオンを生じさせる芳香族化合物が含まれており、
　前記負極合材層の表面には、少なくとも、前記芳香族化合物の酸化によって生じた水素イオンを還元し、水素ガスを発生させ得るリチウムチタン複合酸化物が含まれており、
　前記電池ケースには、該水素ガスの発生に伴って前記電池ケース内の圧力が上昇した際に作動する電流遮断機構を備えられている、密閉型リチウム二次電池。」
「【００１９】
　かかる密閉型リチウム二次電池の正極としては、正極活物質と導電材とバインダ（結着剤）等とを適当な溶媒中で混合してスラリー状（ペースト状、インク状のものを包含する。）の組成物（以下、「正極合材スラリー」という。）を調製し、該スラリーを正極集電体上に付与して正極合材層（正極活物質層ともいう。）を形成した形態のものを用いる。
　正極合材スラリーを調製する方法としては、上記正極活物質と導電材とバインダとを一度に混練してもよく、何回かに分けて段階的に混練してもよい。特に限定されるものではないが、正極合材スラリーの固形分濃度（ＮＶ）は凡そ５０％〜７５％（好ましくは５５％〜６５％、より好ましくは５５％〜６０％）とすることができる。
　正極合材層を形成する方法としては、上記正極合材スラリーを正極集電体の片面または両面に、従来公知の塗布装置（例えば、スリットコーター、ダイコーター、コンマコーター、グラビアコーター等）を用いて適量塗布し、乾燥させる方法を好ましく採用することができる。」
「【００２３】
　導電材としては、従来からリチウム二次電池に用いられる物質の一種または二種以上を特に限定することなく使用することができる。例えば、種々のカーボンブラック（例えば、アセチレンブラック、ケッチェンブラック）、黒鉛粉末（天然、人造）、炭素繊維（ＰＡＮ系、ピッチ系）等から選択される、一種または二種以上であり得る。あるいは金属繊維（例えばＡｌ、ＳＵＳ等）、導電性金属粉末（例えばＡｇ、Ｎｉ、Ｃｕ等）、金属酸化物（例えばＺｎＯ、ＳｎＯ２等）、金属で表面被覆した合成繊維等を用いてもよい。なかでも好ましいカーボン粉末としては、アセチレンブラックが挙げられる。特に限定するものではないが、正極合材層全体に占める導電材の割合は、例えば、凡そ０．１質量％〜１５質量％とすることができ、凡そ１質量％〜１０質量％（より好ましくは２質量％〜６質量％）とすることが好ましい。」
「【００２６】
　また、ここで調製される正極合材スラリーには、本発明の効果を著しく損なわない限りにおいて、各種添加剤（例えば、過充電時においてガスを発生させる無機化合物や、分散剤として機能し得る材料）等を添加することもできる。該過充電時にガスを発生させる無機化合物としては、炭酸塩やシュウ酸塩、硝酸塩等が挙げられ、例えば、炭酸リチウムやシュウ酸リチウムが好ましく用いられる。また、該分散剤としては、疎水性鎖と親水性基をもつ高分子化合物（例えばアルカリ塩、典型的にはナトリウム塩）や、硫酸塩、スルホン酸塩、リン酸塩などを有するアニオン性化合物やアミンなどのカチオン性化合物などが挙げられる。より具体的には、カルボキシメチルセルロース（ＣＭＣ）、メチルセルロース、エチルセルロース、ヒドロキシプロピルセルロース、ブチラール、ポリビニルアルコール、変性ポリビニルアルコール、ポリエチレンオキシド、ポリビニルピロリドン、ポリカルボン酸、酸化スターチ、リン酸スターチ等が挙げられる。」
「【００６０】
　  [密閉型リチウム二次電池の構築]
  ＜例１＞
　正極活物質の出発原料として、Ｎｉ源である硝酸ニッケルと、Ｃｏ源である硝酸コバルトと、Ｍｎ源である硝酸マンガンとを、Ｎｉ：Ｃｏ：Ｍｎ＝３３：３３：３３となるよう秤量して溶媒（純水）に溶解させ、アルカリ水溶液を添加することで前駆体水酸化物を調製した。次に、Ｌｉと他の全ての構成金属元素（ここではＮｉ，Ｃｏ，Ｍｎ）の合計（Ｍall）とのモル比（Ｌｉ／Ｍall）が１．０５となるような分量で、上記調製した前駆体水酸化物と、Ｌｉ源である炭酸リチウムとを混合した。そして、上記混合物を大気中において９００℃で凡そ４８時間焼成した。得られた焼成物を冷却した後、粉砕、分級して、リチウム、ニッケル、コバルト及びマンガンを構成元素とする層状構造のリチウム遷移金属複合酸化物（Ｌｉ１．０５Ｎｉ１／３Ｃｏ１／３Ｍｎ１／３Ｏ２）からなる粉末状の
正極活物質
　かかる
Ｌｉ１．０５Ｎｉ１／３Ｃｏ１／３Ｍｎ１／３Ｏ２粉末と、導電材としてのアセチレンブラック（電気化学工業株式会社製の「デンカブラック（プレス品）：ＦＸ３５」、一次粒径２６ｎｍ）と、バインダとしてのポリフッ化ビニリデン
とを、これら材料の質量比率が凡そ９１：６：３となるよう、混練機（プラネタリーミキサー）に投入し、
Ｎ−メチルピロリドン（ＮＭＰ）で粘度を調製しながら混練し、
正極合材スラリー
調製した
正極合材スラリーを、
アルミニウム箔（正極集電体）の両面に、
塗布し、乾燥することで正極合材層を形成した
得られた正極
「【００６２】
　そして、上記切り出した正極シートと負極シートとを、セパレータ（ＰＥ製、４７（ｍｍ）×４７（ｍｍ）、厚み２０μｍ）を介して対面に配置し、電極体を作製した。そして、該電極体の正極集電体の端部に正極端子を、負極集電体の端部に負極端子を溶接により其々接合した。かかる電極体をラミネートシートに収容し、非水電解質（ここでは、エチレンカーボネート（ＥＣ）とジメチルカーボネート（ＤＭＣ）とエチルメチルカーボネート（ＥＭＣ）とを３：４：３の体積比で含む混合溶媒に、電解質としてのＬｉＰＦ６を凡そ１．０ｍｏｌ／Ｌの濃度で溶解し、さらに芳香族化合物（過充電防止剤）としてビフェニル（ＢＰ）を３質量％の濃度で含有させた電解質を用いた。）を注液した。そして真空に引きながら、ラミネートシートを熱融着して、ラミネートシート型のリチウム二次電池（例１）を構築した。」
（４）甲２に記載された発明
ア　上記（３）の【００６０】の記載によれば、例１の正極合材スラリーに注目すると、甲２には、次の発明（以下、「甲２発明」という。）が記載されていると認められる。
「正極活物質としてＬｉ１．０５Ｎｉ１／３Ｃｏ１／３Ｍｎ１／３Ｏ２粉末と、導電材としてのアセチレンブラック（電気化学工業株式会社製の『デンカブラック（プレス品）：ＦＸ３５』、一次粒径２６ｎｍ）と、バインダとしてのポリフッ化ビニリデンとを、これら材料の質量比率が凡そ９１：６：３となるよう、混練機（プラネタリーミキサー）に投入し、Ｎ−メチルピロリドン（ＮＭＰ）で粘度を調製しながら混練し、調製した正極合材スラリー。」
イ　上記（３）の【００６０】の記載によれば、例１の正極に注目すると、甲２には、次の発明（以下、「甲２正極発明」という。）が記載されていると認められる。
「甲２発明の正極合材スラリーを、アルミニウム箔（正極集電体）の両面に、塗布し、乾燥することで正極合材層を形成して得られた正極。」
（５）甲３の記載
　甲３には、次の記載がある。
「技術分野
［０００１］本発明は、
電池用正極ペースト
「［００１０］本発明者らは、各種検討の結果、分散剤として特定の構造を有する共重合体を用いた場合、その構造の違いにより、正極ペーストの粘度低減効果や、正極ペーストを塗工して得られる正極の合材層の密着性に大きな差があることを見出した。」
「［００１２］第一発明は、正極活物質、導電剤、溶媒、及び、共重合体を含む電池用正極ペーストであって、前記共重合体は、下記一般式（１）で示される構成単位（ａ）及び下記一般式（２）で示される構成単位（ｂ）を含む共重合体である、電池用正極ペーストである。
［００１３］［化１］
                                                
 
［００１４］（式中、Ｒ１、Ｒ２、Ｒ３、Ｒ５、Ｒ６、Ｒ７及びＲ９は、同一又は異なり、水素原子、メチル基又はエチル基を示し、Ｒ４は炭素数８〜３０の炭化水素基を示し、Ｒ８は炭素数２〜４の直鎖又は分岐のアルキレン基を示し、Ｘ１、Ｘ２は酸素原子又はＮＨを示し、ｐは１〜５０の数を示す。）」
「［００２０］以下、本発明の実施形態について具体的に説明する。
［００２１］［共重合体］
　本発明に用いられる共重合体は、前記一般式（１）で示される構成単位（ａ）及び前記一般式（２）で示される構成単位（ｂ）を含む。
　前記一般式（１）において、正極ペーストの粘度低減効果の観点及び共重合体への構成単位（ａ）の導入の容易性の観点から、Ｒ１及びＲ２は水素原子が好ましく、Ｒ３は水素原子又はメチル基が好ましく、メチル基がより好ましい。正極ペーストの粘度低減効果と正極合材剥離強度の維持の観点から、Ｒ４はアルキル基又はアルケニル基が好ましく、同様の観点から、Ｒ４の炭素数は、８以上であり、１０以上が好ましく、１２以上がより好ましく、また同様の観点から、２６以下が好ましく、２２以下がより好ましく、２０以下がよりさらに好ましい。これらの観点を総合すると、Ｒ４の炭素数は、８〜２６が好ましく、１０〜２２がより好ましく、１２〜２０がさらに好ましい。Ｒ４としては、具体的にはオクチル基、２−エチルヘキシル基、デシル基、ラウリル基、ミリスチル基、セチル基、ステアリル基、オレイル基、ベヘニル基等が挙げられる。共重合体への構成単位（ａ）の導入の容易性の観点から、Ｘ１は酸素原子が好ましい。
［００２２］本発明に用いる共重合体を合成するにあたり、前記構成単位（ａ）を与えるモノマー（以下、モノマー（ａ）ともいう）の具体例としては、２−エチルヘキシル（メタ）アクリレート、オクチル（メタ）アクリレート、ラウリル（メタ）アクリレート、ステアリル（メタ）アクリレート、イソステアリル（メタ）アクリレート、ベヘニル（メタ）アクリレート等のエステル化合物；２−エチルヘキシル（メタ）アクリルアミド、オクチル（メタ）アクリルアミド、ラウリル（メタ）アクリルアミド、ステアリル（メタ）アクリルアミド、ベヘニル（メタ）アクリルアミド等のアミド化合物が挙げられる。なかでも、正極ペーストの粘度低減効果及び共重合体への構成単位（ａ）の導入の容易性の観点から、ラウリル（メタ）アクリレート、ステアリル（メタ）アクリレート及びベヘニル（メタ）アクリレートが好ましい。これらのモノマーのうち、１種又は２種以上を用いることができる。…（以下略）」
「［００２４］構成単位（ｂ）としては、非イオン性モノマー由来の構造、重合後に非イオン性基を導入した構造等が挙げられる。
　本発明に用いる共重合体を合成するにあたり、前記構成単位（ｂ）を与えるモノマー（以下、モノマー（ｂ）ともいう）としては、メトキシポリエチレングリコール（メタ）アクリレート、メトキシポリ（エチレングリコール／プロピレングリコール）モノ（メタ）アクリレート、エトキシポリ（エチレングリコール／プロピレングリコール）モノ（メタ）アクリレート、ポリエチレングリコールモノ（メタ）アクリレート、ポリプロピレングリコールモノ（メタ）アクリレート、２−メトキシエチル（メタ）アクリルアミド、２−エトキシエチル（メタ）アクリルアミド、３−メトキシプロピル（メタ）アクリルアミド等が挙げられる。」
「［００３０］本発明に用いる共重合体は、前記構成単位（ａ）及び前記構成単位（ｂ）以外の構成単位（ｃ）を有することができる。本発明に用いる共重合体を合成するにあたり、構成単位（ｃ）を与えるモノマー（以下、モノマー（ｃ）ともいう）は、モノマー（ａ）やモノマー（ｂ）と共重合可能であれば特に制限はなく、１種又は２種以上を用いることができる。
　モノマー（ｃ）としては、（メタ）アクリル酸等の酸モノマー；（メタ）アクリル酸メチル、（メタ）アクリル酸エチル、（メタ）アクリル酸ブチル、（メタ）アクリル酸イソブチル、（メタ）アクリル酸ｔｅｒｔ−ブチル、（メタ）アクリル酸ベンジル、（メタ）アクリル酸シクロヘキシル、（メタ）アクリル酸イソボロニル、（メタ）アクリル酸２−ヒドロキシエチル、（メタ）アクリル酸ジメチルアミノエチル等の（メタ）アクリル酸エステル類；（メタ）アクリルアミド、ジメチル（メタ）アクリルアミド、イソプロピル（メタ）アクリルアミド、ｔｅｒｔ−ブチル（メタ）アクリルアミド等の（メタ）アクリルアミド類；スチレン、ｐ−メチルスチレン等のスチレン類、酢酸ビニル等のビニルエステル類；２−ビニルピリジン等のビニルピリジン類；ビニルピロリドン等のビニルピロリドン類等が挙げられる。」
「実施例
［００４９］以下、本発明の実施例及び比較例を示すが、本発明はこれに限定されるものではない。
［００５０］以下の実施例及び比較例に用いた共重合体及び単独重合体の詳細を表１〜６に示す。ここで、表１〜６及び以下の実施例に用いた原料の略号は次の通りである。
・ＬＭＡ：メタクリル酸ラウリル（三菱ガス化学社製、品番：ＧＥ−４１０）（Ｒ４：Ｃ１２Ｈ２５）
・ＳＭＡ：メタクリル酸ステアリル（新中村化学工業社製、品番：ＮＫ−エステルＳ）（Ｒ４：Ｃ１８Ｈ３７）
・ＢＨＭＡ：メタクリル酸ベヘニル（新中村化学工業社製、品番：ＮＫ−エステルＢＨ）（Ｒ４：Ｃ２２Ｈ４５）
・ＰＥＧ（２）ＭＡ：メトキシポリエチレングリコールメタクリレート（新中村化学工業社製、品番：ＮＫ−エステルＭ−２０Ｇ、エチレンオキサイドの平均付加モル数ｐ：２）
・ＰＥＧ（９）ＭＡ：メトキシポリエチレングリコールメタクリレート（新中村化学工業社製、品番：ＮＫ−エステルＭ−９０Ｇ、エチレンオキサイドの平均付加モル数ｐ：９）
・ＰＥＧ（２３）ＭＡ：メトキシポリエチレングリコールメタクリレート（新中村化学工業社製、品番：ＮＫ−エステルＴＭ−２３０Ｇ、エチレンオキサイドの平均付加モル数ｐ：２３）
・ＭＡＡ：メタクリル酸（和光純薬工業社製）
・ＭＰＤ：３−メルカプト−１，２−プロパンジオール（和光純薬工業社製）
・ｎ−ＤＭ：ドデシルメルカプタン（東京化成工業社製）
・ＮＭＰ：Ｎ−メチル−２−ピロリドン（和光純薬工業社製）
・ヘキサン：ｎ−ヘキサン（和光純薬工業社製）
・Ｖ−６５Ｂ：２，２’−アゾビス（２，４−ジメチルバレロニトリル）（和光純薬工業社製）」
「［００５１］
［表１］
    
［００５２］
［表２］
    
［００５３］
［表３］
    
［００５４］
［表４］
    
［００５５］
［表５］
    
［００５６］
［表６］
    
［００５７］［共重合体の合成例１］
　「初期仕込み用モノマー液」として、３ｇのＳＭＡ、１４ｇのＰＥＧ（２３）ＭＡ、３ｇのＭＡＡ及び１７ｇのＮＭＰからなる混合溶液を作製した。「滴下用モノマー液」として、２７ｇのＳＭＡ、１２６ｇのＰＥＧ（２３）ＭＡ、２７ｇのＭＡＡ及び１５３ｇのＮＭＰ混合液からなる混合溶液を作製した。「開始剤液」として、０．６ｇのＶ−６５Ｂと３ｇのＮＭＰからなる混合溶液を作製した。「滴下用開始剤液」として、５．４ｇのＶ−６５Ｂと２７ｇのＮＭＰからなる混合溶液を作製した。
　還流管、攪拌装置、温度計及び窒素導入管を取り付けたセパラブルフラスコ（反応槽）に、前記「初期仕込み用モノマー液」を全量投入し、反応槽内を窒素置換し、槽内温度（仕込原料の温度）６５℃に加熱した。槽内温度が６５℃に到達した後、槽内を撹拌しながら、前記「開始剤液」を槽内に全量添加した。次に、前記「滴下用モノマー液」及び前記「滴下用開始剤液」を同時に３時間かけて槽内に滴下した。滴下終了後、さらに６５℃で１時間攪拌した。次に、撹拌を続けながら約３０分かけて槽内温度を７５℃まで昇温し、昇温後、槽内をさらに２時間攪拌した。次いで水浴にて槽内温度を４０℃以下まで冷却した。濃度調製のため、槽内にＮＭＰを添加して混合し、共重合体ＡのＮＭＰ溶液を得た。共重合体Ａ溶液の不揮発分は４０質量％で、共重合体Ａの重量平均分子量は５５０００であった。」
「［００５８］［共重合体の合成例２］
　「初期仕込み用モノマー液」、「滴下用モノマー液」、「開始剤液」及び「滴下開始剤液」の組成をそれぞれ表１（当審注：共重合体Ｂ〜ＡＥの材料が、表１だけではなく、表１〜６に示されていることから、「表１」は「表１〜６」の誤記であると認められる。）の記載に従って変更したことを除いては、上記の共重合体の合成例１と同様の方法により、共重合体Ｂ〜ＡＥを合成した。なお、共重合体Ｈ，Ｊ，Ｋ及びＡＥの合成では全モノマー及び全開始剤を初期に仕込む一括重合法を採用した。」
「［００６２］［正極ペースト及び正極の作製及び評価］
　以下の実施例及び比較例に係る正極ペーストに用いた材料の略号は次の通りである。
・ＬｉＭＯ２：リチウム遷移金属複合酸化物、組成：ＬｉＮｉ１／３Ｍｎ１／３Ｃｏ１／３Ｏ２（Ｄ５０：６．５μｍ、ＢＥＴ比表面積：０．７ｍ２／ｇ）
・ＬｉＭｎ２Ｏ４：リチウムマンガン酸化物、組成：ＬｉＭｎ２Ｏ４（Ｄ５０：１８μｍ、ＢＥＴ比表面積：０．２ｍ２／ｇ）
・ＬｉＦｅＰＯ４：リン酸鉄リチウム、組成：ＬｉＦｅＰＯ４（Ｄ５０：１０μｍ、ＢＥＴ比表面積：１０．５ｍ２／ｇ）
・
粉状品：アセチレンブラック（電気化学工業社製、品名：デンカブラック粉状品）
・ＦＸ３５：アセチレンブラック（電気化学工業社製、品名：デンカブラックＦＸ−３５）
・ＨＳ１００：アセチレンブラック（電気化学工業社製、品名：デンカブラックＨＳ−１００）
［００６３］［正極ペーストの作製］
　
表２〜５に示す共重合体、正極活物質及び導電剤、並びに、結着剤としてのポリフッ化ビニリデン（ＰＶＤＦ）及び非水系溶媒
を用いて正極ペーストを作製した
「［００６８］［表１０］
    
［００６９］［正極ペーストの塗工性試験］
　この試験は、厚さ２０μｍの
アルミニウム箔の片面に、
正極ペーストを塗工した
この結果、正極ペーストの伸びが悪く、端部を除く塗工面上にアルミニウム箔の露出（かすれ）が見られたものについて、塗工性不良「あり」とした。塗工性試験の結果を表７〜１０に併せて示す。
［００７０］［正極ペーストの乾燥所要時間の測定］
　
上記塗工直後の正極
（６）甲３に記載された発明
ア　上記（５）の［００６８］の表１０によれば、実施例４１の正極ペーストが、導電剤１００重量部に対して共重合体Ｅを１重量部含むこと、及び、導電材として「粉状品」（アセチレンブラック（電気化学工業社製、品名：デンカブラック粉状品）、［００６２］参照。）を含むことが示されているから、上記（５）の［０００１］、［００６２］、［００６３］、［００６８］の記載によれば、実施例４１の正極ペーストに注目すると、甲３には、次の発明（以下、「甲３発明１」という。）が記載されていると認められる。
「共重合体Ｅ、正極活物質、及び、導電剤としてのアセチレンブラック（電気化学工業社製、品名：デンカブラック粉状品）、並びに、結着剤としてのポリフッ化ビニリデン、及び、非水系溶媒を用いて作製した電池用正極ペーストであって、
　導電剤１００重量部に対して共重合体Ｅを１重量部含む、電池用正極ペースト。」
イ　上記（５）の［００６８］の表１０によれば、実施例４２の正極ペーストが、導電剤１００重量部に対して共重合体Ｅを２重量部含むこと、及び、導電材として「粉状品」（アセチレンブラック（電気化学工業社製、品名：デンカブラック粉状品）、［００６２］参照。）を含むことが示されているから、上記（５）の［０００１］、［００６２］、［００６３］、［００６８］の記載によれば、実施例４２の正極ペーストに注目すると、甲３には、次の発明（以下、「甲３発明２」という。）が記載されていると認められる。
「共重合体Ｅ、正極活物質、及び、導電剤としてのアセチレンブラック（電気化学工業社製、品名：デンカブラック粉状品）、並びに、結着剤としてのポリフッ化ビニリデン、及び、非水系溶媒を用いて作製した電池用正極ペーストであって、
　導電剤１００重量部に対して共重合体Ｅを２重量部含む、電池用正極ペースト。」
ウ　上記（５）の［０００１］、［００６２］、［００６３］、［００６８］〜［００７０］の記載によれば、甲３には、次の発明（以下、「甲３正極発明１」という。）が記載されていると認められる。
「アルミニウム箔の片面に、甲３発明１の正極ペーストを塗工した電池用正極。」
エ　上記（５）の［０００１］、［００６２］、［００６３］、［００６８］〜［００７０］の記載によれば、甲３には、次の発明（以下、「甲３正極発明２」という。）が記載されていると認められる。
「アルミニウム箔の片面に、甲３発明２の正極ペーストを塗工した電池用正極。」
（７）甲４の記載
　甲４には、次の記載がある。
「【請求項１】
　外装材と、
　前記外装材内に収納された正極と、
　前記外装材内に収納され、前記正極と空間的に離間した負極と、
　イオン液体を含み、電池容量1.0mAh当たりのリチウムイオンのモル数が1.8×10-5モル以上である非水電解質と、
を具備することを特徴とする非水電解質電池。」
「【００３８】
・・・（略）・・・　導電剤としては、例えばカーボンブラック、グラファイト、黒鉛等を挙げることができる。特に、カーボンブラックが好ましく、中でも、アセチレンブック、ケッチェンブラックおよびファーネストブラックが好ましい。
【００３９】
　それらの中でも、ＤＢＰ吸油量の値が200ml/100g以上2000ml/100g以下の範囲であるものがさらに好ましい。導電剤にＤＢＰ吸油量の値が200ml/100g以上のものを用いることで、正極が保持できる非水電解質量が増加し体積的なロスを少なく非水電解質量を増加させることができ有利である。ＤＢＰ吸油量の値が2000ml/100g以下であることにより、導電剤の比表面積の上昇に伴う正極と非水電解質との反応性の向上に伴うサイクル特性の低下を抑制できる。より好ましい範囲は、200ml/100g以上1200ml/100g以下の範囲である。」
「【実施例】
【００６０】
　以下に実施例を説明するが、本発明の主旨を超えない限り、本発明は以下に掲載される実施例に限定されるものでない。
【００６１】
　（実施例１）
　＜正極の作製＞
　
正極活物質としてリチウムコバルト酸化物（LiCoO2）粉末を91重量部と、導電剤としてアセチレンブラック（電気化学工業製  型番FX35）を2.5重量部と、導電剤としてグラファイトを2.5重量部と、結着剤としてポリフッ化ビニリデン（PVdF）を3重量部とを、Ｎ−メチルピロリドン（NMP）溶液中で混合し、スラリーを調製した
得られたスラリーを
アルミニウム箔からなる集電体に塗布し、乾燥後、プレスすることにより、
正極を作製した
【００６２】
　＜負極の作製＞
　負極活物質としてリチウムチタン酸化物（Li4Ti5O12）粉末（粒径０．９μｍ）を85重量部と、導電剤としてグラファイトを5重量部と、導電剤としてケッチェンブラックを3重量部と、結着剤としてPVdFを7重量部とを、Ｎ−メチルピロリドン（NMP）溶液中で混合し、スラリーを調製した。得られたスラリーを厚さ15μmのアルミニウム箔からなる集電体に塗布し、乾燥後、プレスすることにより、電極密度2.0g/cm3、の負極を作製した。【００６３】
　＜非水電解質電池の作製＞
　ポリエステル製のセパレータ（空孔率９０％）で正極に密着して覆い、負極を正極に対向するように重ねて渦巻状に捲回しコイルを作成した。このコイルをさらにプレスし扁平状に成形した。肉厚0.1mmのアルミラミネートフィルムからなる外装材に扁平状に成形したコイルを挿入した。これに１−エチル−３メチルイミダゾリウム４フッ化ホウ素（EMI・BF4 ）に電解質として1.0MのLiBF4を加え調製した非水電解質（25℃における導電率1.26ｍS/cm）を電池容量1.0mAhに対するリチウムイオンモル数が3.5×10-5モルになるように注入し、図１に示すような定格容量450ｍAhの薄型の非水電解質電池を作製した。」
（８）甲４に記載された発明
ア　上記（７）の【００６１】の記載によれば、実施例１のスラリーに注目すると、甲４には、次の発明（以下、「甲４発明」という。）が記載されていると認められる。
「正極活物質としてリチウムコバルト酸化物（LiCoO2）粉末を91重量部と、導電剤としてアセチレンブラック（電気化学工業製  型番FX35）を2.5重量部と、導電剤としてグラファイトを2.5重量部と、結着剤としてポリフッ化ビニリデン（PVdF）を3重量部とを、Ｎ−メチルピロリドン（NMP）溶液中で混合し、調製したスラリー。」
イ　上記（７）の【００６１】の記載によれば、実施例１の正極に注目すると、甲４には、次の発明（以下、「甲４正極発明」という。）が記載されていると認められる。
「甲４発明のスラリーをアルミニウム箔からなる集電体に塗布し、乾燥後、プレスすることにより、作製した正極。」
（９）甲５の記載
ア　甲５には、次の記載がある。
「
   
　　　　　　　　　　　　　　　　　　　　　　　　　　　　　　」
イ　なお、デンカ株式会社のサイトに掲載された年表（https://www.denka.co.jp/corporate/history/chronology/）には、次の事項が掲載されている。
「2015年
創立100周年創業以来の会社名である、電気化学工業株式会社をデンカ株式会社へ変更」
　すなわち、本件特許の優先日当時、上記アの「ＦＸ−３５」及び「粉状品」は「電気化学工業株式会社」の製品であったこととなる。
（１０）本件発明のカーボンブラックと甲５の記載事項との考察
ア　本件明細書に記載された実施例２〜４において、「アセチレンブラック（電気化学工業社製 ＳＢ５０Ｌ、ＦＸ３５、ＡＢ粉状）」（【００５５】）を用いたことが記載され、また、【００５６】の【表１】では、個数平均１次粒子径が、実施例２は３７ｎｍ、実施例３は２３ｎｍ、実施例４は３５ｎｍである。
イ　一方、上記（９）のアでは、デンカブラック（登録商標）について、平均粒径が、「粉状品」は３５ｎｍ、「ＦＸ−３５」は２３ｎｍであるから、上記アに照らせば、本件明細書に記載された実施例３のカーボンブラックは、デンカブラック（登録商標）の「ＦＸ３５」、実施例４のカーボンブラックは、「粉状品」である蓋然性が極めて高い。
（１１）甲７の記載
　甲７には、次の記載がある。
「【特許請求の範囲】
【請求項１】  窒素吸着比表面積（Ｎ2 ＳＡ）が４０〜７０(m2/g)、ＤＢＰ吸油量（Ｄ0)が１５０〜２３０(ml/100g) 、ＤＢＰ吸油量（Ｄ0)と24M4ＤＢＰ吸油量（Ｄ1)との比（Ｄ1 ／Ｄ0 ）がＤ1 ／Ｄ0 ≧０．５０の特性を有するカーボンブラックにおいて、下記 (1)〜 (3)の選択的特性を有する機能部品ゴム配合用カーボンブラック。
(1) 窒素吸着比表面積（Ｎ2 ＳＡ）とよう素吸着量（ＩＡ）との比（Ｎ2 ＳＡ／ＩＡ）：Ｎ2 ＳＡ／ＩＡ≧０．９８
(2) アグリゲートストークス相当径分布のモード径（Ｄst）と半値幅（ΔＤst）との比（ΔＤst／Ｄst）：０．５５≦ΔＤst／Ｄst≦０．７０
(3) ａ＝Ｄ1 ／（ΔＤst／Ｄst）式で算出されたａ値：１４０≦ａ≦２００
但し、24M4ＤＢＰ吸油量は圧縮ＤＢＰ吸油量、Ｄstはディスクセントリフュージ装置(DCF) により測定されるカーボンブラックアグリゲートのストークスモード径、ΔＤstは同ストークス径分布の半値幅を示す。」
「【０００１】
【発明の属する技術分野】本発明はウエザーストリップ、ラジエータホース、ドアパッキング、窓枠シールガラスラン、プロテクションモール、プーリーベルト等の自動車内外装部品、ケーブルカバー、ベルトホースケーブル、マット等の工業用ゴム部品、等の各種ゴム部材に使用する機能部品ゴムに配合するカーボンブラックに関する。」
「【０００９】
【課題を解決するための手段】上記の目的を達成するための本発明による機能部品ゴム配合用カーボンブラックは、窒素吸着比表面積（Ｎ2 ＳＡ）が４０〜７０(m2/g)、ＤＢＰ吸油量（Ｄ0)が１５０〜２３０(ml/100g) 、ＤＢＰ吸油量（Ｄ0)と24M4ＤＢＰ吸油量（Ｄ1)との比（Ｄ1 ／Ｄ0 ）がＤ1 ／Ｄ0 ≧０．５０の特性を有するカーボンブラックにおいて、下記 (1)〜 (3)の選択的特性を有する。
(1) 窒素吸着比表面積（Ｎ2 ＳＡ）とよう素吸着量（ＩＡ）との比（Ｎ2 ＳＡ／ＩＡ）：Ｎ2 ＳＡ／ＩＡ≧０．９８
(2) アグリゲートストークス相当径分布のモード径（Ｄst）と半値幅（ΔＤst）との比（ΔＤst／Ｄst）：０．５５≦ΔＤst／Ｄst≦０．７０
(3) ａ＝Ｄ1 ／（ΔＤst／Ｄst）式で算出されたａ値：１４０≦ａ≦２００
但し、24M4ＤＢＰ吸油量は圧縮ＤＢＰ吸油量、Ｄstはディスクセントリフュージ装置(DCF) により測定されるカーボンブラックアグリゲートのストークスモード径、ΔＤstは同ストークス径分布の半値幅を示す。」
「【００２６】
【実施例】以下、本発明の実施例を比較例及び参考例と対比して具体的に説明する。
【００２７】実施例１〜７、比較例１〜７、参考例１〜２
炉頭部に接線方向空気供給口１と炉軸中心に伸縮自在の原料油噴射ノズル３を装着し、その周辺に４本の燃焼バーナー２が設置され、下流出口側が緩やかに収斂する燃焼室４（内径600mm 、長さ800mm)と、狭径部５（内径400mm 、長さ200mm)を介して開拡し、下流域に位置変更し得る水冷クエンチ７を設置した広径反応部６（内径800mm 、長さ9000mm）と、下流端にバッグフィルター等の捕集系統に連結する垂直な煙道９が連設された図３に示す構造の発生炉を設置した。原料油噴射ノズル３の原料油導入点（ノズル噴射孔）は狭径部５に位置するように調整した。
【００２８】上記の発生炉を用いて、表１〜２に示す発生条件を適用してカーボンブラックを製造した。原料油には比重(15/4 ℃）１．０７３、粘度（エングラー40/20 ℃）２．１０、トルエン不溶分０．０３％、相関係数(BMCI)１４０、初期沸点１０３℃の芳香族炭化水素油を、また燃料油としては比重(15/4 ℃）０．９０３、粘度(cst/50 ℃）１６．１、残炭分５．４％、硫黄分１．８％、引火点９６℃の炭化水素油を用いた。なお、表１〜２において炉内滞留時間は生成カーボンブラック含有ガス流の水冷クエンチ点までの滞留時間である。
【００２９】各発生条件により製造された
カーボンブラック
参考例１；ＨＡＦ級カーボンブラック〔東海カーボン（株）製、シースト3 〕
参考例２；ＭＡＦ級カーボンブラック〔東海カーボン（株）製、シースト116 〕
【００３０】
【表１】
   
　　　　　　　　　　　　　　　　　　　　　　」
「【００３３】次に、表１〜３の各カーボンブラック試料を表４に示す配合比率で
エチレン−プロピレンゴムに配合
【００３４】
【表４】
   
  〔表注〕 *1   住友化学工業（株）製“エスプレン５０１Ａ”
           *2   出光石油化学（株）製“ＰＷ−３８０”
           *3   川口化学工業（株）製“アクセルＭ”
           *4   川口化学工業（株）製“アクセルＢＺ”
           *5 川口化学工業（株）製“アクセルＴＴ”　　　　　　　　　　　　　　　　　　　　　　」
（１２）甲７に記載された発明
ア　上記（１１）の【００３０】の【表１】によれば、実施例２のカーボンブラックは、ＤＢＰ吸油量（Ｄ0)が１８６ｍｌ／１００ｇ、24M4ＤＢＰ吸油量（Ｄ1)が１１４ｍｌ／１００ｇ、24M4ＤＢＰ吸油量（Ｄ1)／ＤＢＰ吸油量（Ｄ0)が０．６１であることが理解できる。
イ　上記ア及び上記（１１）の【００２９】、【００３３】の記載によれば、実施例１のカーボンブラックに注目すると、甲７には、次の発明（以下、「甲７発明」という。）が記載されていると認められる。
「エチレンプロピレンゴム配合用のカーボンブラックであって、
　ＤＢＰ吸油量（Ｄ0)が１８６ｍｌ／１００ｇ、24M4ＤＢＰ吸油量（Ｄ1)が１１４ｍｌ／ｇ、24M4ＤＢＰ吸油量（Ｄ1)／ＤＢＰ吸油量（Ｄ0)が０．６１である、カーボンブラック。」
（１３）甲８の記載
　甲８には、次の記載がある。なお、甲８は国際公開公報なので、対応する公表特許公報である特表２０１５−５２７４４０号公報の記載を、翻訳文として採用した。
「FI ELD OF THE INVENTION
[0001] Disclosed herein are high structure carbon blacks, methods of preparation, and surface treatment thereof. Also disclosed are dispersions and inkjet ink compositions comprising such blacks.
BACKGROUND
[0002] There is a continual need for new carbon black materials to enhance performance in a number of applications. For example, in inkjet ink printing, manufacturers seek improved optical density of the printed product, particularly as new paper types and printers are developed.」
（訳）「技術分野
[0001]  高構造カーボンブラック、その作製の方法、およびその表面処理が本明細書にて開示される。そのようなブラックを含む分散体およびインクジェットインク組成物も開示される。
背景技術
[0002]  数多くの用途における性能を高めるための新しいカーボンブラック材料が継続して求められている。例えば、インクジェットインク印刷において、特に、新しい種類の紙およびプリンターが開発されていることから、製造業者は、印刷品の光学密度の改善を模索している。」
「[0017] In one embodiment, the carbon blacks are useful as pigments in, e.g., inkjet ink compositions. In printing applications, there is a continuing need to develop pigments and ink formulations that, when deposited on a substrate such as paper, produce a printed product having high optical density (O.D.). Often, high O.D. is associated with larger sized particles as these have a lesser tendency to penetrate the pores of the paper. However, larger sized particles generally trend toward poorer sedimentation performance, a disadvantageous property for long term storage of inkjet ink formulations, e.g., in cartridges. It has been discovered that a combination of larger oil absorption number (OAN) and STSA values (e.g., within a range of BET surface area values) can achieve the compromise between O.D. and sedimentation.」
(訳)「[0017]１つの実施形態では、カーボンブラックは、例えば
インクジェットインク組成物中の顔料として有用
「EXAMPLES
Example 1: Preparation of Carbon Blacks
[0084] The carbon black was prepared in a pilot plant according to one embodiment of a multi-stage reactor depicted in FIG. 1. 
・・・（略）・・・
[0087] The properties of other high structure carbon blacks that can be made from the same apparatus under similar operating conditions are listed in Table 4 below.
   
　　　　　　　　　　　　　　　　　　　　」
（訳）「【実施例】
実施例１：カーボンブラックの作製
[0084]カーボンブラックは、図１に示される多段反応器の１つの実施形態に従うパイロットプラントで作製した。
・・・（略）・・・
[0087]類似の運転条件下にて同じ装置から作製することができるその他の高構造カーボンブラックの特性を、以下の表４に挙げる。
   
　　　　　　　　　　　　　　　　　　　　　」
（１４）甲８に記載された発明
ア　上記（１３）の[0087]の表４の記載によれば、カーボンブラックサンプルＪについて、オイル吸収量（ＯＡＮ）が１８１．５ｍＬ／１００ｇであり、圧縮ＯＡＮ（ＣＯＡＮ）が１２４．０ｍＬ／１００ｇであることが理解できる。
イ　上記ア及び上記[0017]によれば、カーボンブラックサンプルＪに注目すると、甲８には、次の発明（以下、「甲８発明」という。）が記載されていると認められる。
「インクジェットインク組成物中の顔料として有用であるカーボンブラックであって、
オイル吸収量（ＯＡＮ）が１８１．５ｍＬ／１００ｇであり、圧縮ＯＡＮ（ＣＯＡＮ）が１２４．０ｍＬ／１００ｇであるカーボンブラック。」
（１５）甲９の記載
　甲９には、次の記載がある。
「【０００１】
・・・（略）・・・
＜発明の背景＞
１．発明の分野
　本発明は、熱処理されたカーボンブラックに関する。本発明は、より具体的には、熱で改質されたカーボンブラック(thermally modified carbon blacks)に関するもので、食品と接触する種々の用途、水硬化型ポリマー系、亜鉛−炭素乾電池、亜鉛二酸化マンガンアルカリ電池、その他の電気化学的電源及び電子的用途、半導体ワイヤ及びケーブル用として優れた特性を有し、硬化性ブラダ化合物にすぐれた特性をもたらし、さらなる用途を提供する。カーボンブラックは、本発明に係る連続的熱処理工程で製造される。」
「【００１２】
＜アルカリ電池系＞
　電気化学系の一次及び二次アルカリ電池Ｚｎ＼ＫＯＨ＼ＭｎＯ2は、この範疇における電源の代表例である。これら電池において、粉末炭素質材料は、ＭｎＯ2(電解二酸化マンガン(ＥＭＤ)又は化学的二酸化マンガン(ＣＭＤ))カソードの導電性を向上させることを目的として使用される。また、これら電池には、「缶コーティング」とも称される炭素含有導電性懸濁液が、処理助剤として、また、ＥＭＤカソードと正極集電体の界面における導電性ブリッジ橋(conductivity bridge)として使用される。
【００１３】
　従来のカーボン(及び／又はアセチレン)ブラックは、１９８０年中頃には、多くのアルカリ亜鉛二酸化マンガン電池において、少なくとも導電性向上を目的とするための使用は中止されていた。しかしながら、一部の電池メーカーは、今でも、特定電源の放電電流密度性能を高めるために、少量のカーボン(アセチレン)ブラック(ＭｎＯ2ベースの電極に対して０.０１〜８重量％)を使用している。しかしながら、カーボン(アセチレンブラック)とＭｎＯ2の間で熱力学的に不安定な反応が起こる可能性が高いため、炭素質材料の適用は制限される。カーボンブラック構造は黒鉛の性質を有するので、表面グループの量(炭素表面の化学物質に到達する酸素の量)が減少し、カーボンブラックの粒径が粗大化し、粉末の「スプリングバック」特性が制御される。また、ＭｎＯ2と、例えばグラファイトの如き他の炭素質材料と混合することにより、ＭｎＯ2マトリックスの導電性が向上するので、この電気化学系では、カーボンブラックは、唯一の炭素質材料として、又は作り出されたブレンド又は複合物の一部として用いられることができる。以下に記載の方法によってカーボンブラックを熱処理することにより、前記用途に適合させることができる。」
「【００３０】
  本発明の目的は、電気加熱式流動床炉の工程にて、カーボンブラック材のような微細粒状物質の特性を熱で改質する方法を提供するものであるが、以下の説明では、前記工程を「熱処理工程(heat treatment process)」と称されることもある。」
「【００３４】
　本発明のさらなる目的は、アルカリ、リチウムイオンその他の電気化学的電源に用いられ、アセチレンブラック又は高構造カーボンブラックのもつ好ましい特性を全て有すると共に、電極(活性)マトリックスにおける高導電性、より強い構造、制御された弾力性、電解質吸収性、すぐれた耐熱酸化性を具備するように、熱処理工程を経て製造され、熱で改質されたカーボンブラックを提供することである。」
「【００３９】
　本発明のさらなる目的は、対象とする用途により異なる重要な特性、例えば、漆黒度(jetness)、粘度／加工、分散性、衝撃強さなどの性能特性に応じて、所望の特性を有するファーネスカーボンブラック又はサーマルカーボンブラックを提供することである。」
「【００６７】
　次に、テーブル４「コロイド特性」について説明する。テーブル４は、異なる３種類のカーボンブラックの比較を示しており、それらブラックは、ＣＤＸ−９７５Ｕ(半導体化合物に使用されるファーネスカーボンブラック)、アセチレンブラック、及び上記熱処理法に基づいて約２０００℃で熱処理されたＣＤＸ−９７５Ｕである。異なる３種類のカーボンブラックの様々な特性を比較すると、熱処理されたブラックは、ヨウ素価(ｍｇ／ｇ)が９８.８、ＮＳＡ(ｍ2／ｇ)は７１.９、ＤＢＰＡ(ｍｌ／１００ｇ)は１５６.８、イオン含有量は０.０１％、ｐＨは１０.６、含水率は０.０である。テーブル４において、熱処理されたカーボンブラックとアセチレンブラックを比べると、コロイド特性は非常に似ているが、熱処理されたカーボンブラックは、広範な形態を提供することができるので、用途がより広く、より望ましい。
【００６８】
　非常に高構造のファーネスブラック及び
アセチレンブラック
パラフィン油を使用し、油吸収量
ＯＡＮ
圧縮による油吸収量
ＣＯＡＮ
「【００７８】
　本発明のカーボンブラックを、食品と接触する種々の用途に適用する際、それら用途に関するＦＤＡ基準に適合させるために、所定グレードのファーネス又はサーマルカーボンブラックへ熱改質するための熱処理は、連続式熱処理法が用いられる。この熱処理法の利点は、対象とする用途により異なる重要な特性、例えば、漆黒度、粘度／加工、分散性、衝撃強さなどの性能特性に応じて、どんなカーボンブラックでも使用できる自由度(flexibility)をユーザーに提供できることである。形態に関するこの自由度により、カーボンブラック充填ポリマーのマスターバッチは、４０％よりも多くの装填(loadings)が可能となる。これは、これまでのＦＤＡ規則適合カーボンブラックでは達成できなかったものである。本発明は、カーボンブラックのＰＡＨ(多環式芳香族炭化水素)含有量をＦＤＡ基準に適合するレベルまで低減するのに有効な熱処理を明らかにするものである。例として挙げたＮ７００シリーズ及びＣＤＸ−９７５Ｕは、コロンビアン・ケミカルズ・コーポレイションの製品である。」
「【０１１４】
　電池活性剤の導電性を向上させる作用を有し、熱で改良されたカーボンブラック添加物の例は次のとおりである。
　亜鉛炭素一次電池；マグネシウム及びアルミニウム一次電池；アルカリ二酸化マンガン電池；酸化第２水銀電池；酸化銀電池；亜鉛空気電池(底部を有する円筒形形状)；リチウム電池(リチウム／二酸化硫黄一次電池、リチウム／塩化チオニル一次電池、リチウム／オキシクロライド電池、リチウム／二酸化マンガン電池(一次及び再充電可能)、リチウム／カーボンモノフルオライド電池)、リチウム／二硫化鉄電池、リチウム／酸化銅電池、リチウム／オキシリン酸銅電池、リチウム／銀バナジウム酸一次及び二次電池；固体電解質電池(Ｌｉ／ＬｉＩ(Ａ１２０３)／金属塩電池、ヨウ化リチウム電池；Ａｇ／ＲｂＡｇ４１５／Ｍｅ４Ｎｉｎ、Ｃ電池)；リザーブ電池(マグネシウム／注液電池、亜鉛／酸化銀リザーブ電池、スピン依存性リザーブ電池、常温Ｌｉアノードリザーブ電池、サーマル電池)；二次電池(鉛／酸電池、鉄電極電池、ニッケルカドミウム電池(産業用、航空宇宙用、消費者用(可搬密閉型ＮｉＣｄ))、可搬密閉型Ｎｉ−ＭＨ電池、推進及び産業用Ｎｉ−ＭＨ電池、Ｎｉ−亜鉛電池、Ｎｉ水素電池、酸化銀電池)；再充電可能な常温Ｌｉ電池(リチウム／イオン電池、リチウム／イオンポリマー電池)；再充電可能な亜鉛／アルカリ／二酸化マンガン電池；電気自動車用、ハイブリッド車用、新興市場用の高性能電池(金属−空気電池、亜鉛臭素電池、ナトリウム−ベータ電池、リチウム／硫化鉄電池)、燃料電池(全ての可搬式及び据置式電池)、電気化学的ウルトラキャパシタ(スーパーキャパシタ)、二重層キャパシタ。」
「【０１１７】
  熱で改良され、電池組立体の構成要素及び「加工助剤(processing aid)」として用いられるカーボンブラックの例は次のとおりである。メタルフリー電池及び半金属電池の集電体、燃料電池のセパレータ板、亜鉛／炭素一次電池の炭素棒、リチウム−イオン電池及びリチウム−イオンポリマー電池の正極／負極の添加剤、一価及び二価酸化銀電池、焼結型電極構造を有するＮｉ−Ｃｄ及びＮｉ−ＭＨ電池、炭素−炭素複合電池の組立体の部品。」
「【図９】
   
【図１０】
   
　　　　　　　　　　　　　　　　　　　　　　　」
（１６）甲９に記載された発明
ア　上記（１５）の図９より、サンプルであるアセチレンブラックのＤＢＰＡが２０７ｍｌ／１００ｇであり、上記（１５）の図１０より、サンプルであるアセチレンブラックの油吸収量が１８９．１ｍｌ／１００ｇであり、第４回圧縮のＣＯＡＮが１１４．５ｍｌ／１００ｇであることが理解できる。
イ　上記ア及び上記（１５）の【００６８】より、甲９には、次の発明（以下、「甲９発明」という。）が記載されていると認められる。
「ＤＢＰＡが２０７ｍｌ／１００ｇであり、パラフィン油を使用した、油吸収量（ＯＡＮ）が１８９．１ｍｌ／１００ｇであり、圧縮による油吸収量（ＣＯＡＮ）の第４回圧縮が１１４．５ｍｌ／１００ｇであるアセチレンブラック。」
（１７）甲１０の記載
　甲１０には次の記載がある。
「
　　　　　　　　　　　　　　　」（第７５頁左欄第１〜１２行）
「
　　　　　　　　　　　　　　　」（第７６頁右欄表２）
「
　　　　　　　　　　　　　　　」（第７８頁右欄第１３行〜第７９頁右欄第９行）
（１８）甲１１の記載
　甲１１に係る出願の願書に最初に添付された明細書には、次の記載がある。
「【特許請求の範囲】
【請求項１】
  下記条件（１）〜（３）を満たすカーボンブラックと、複合金属酸化物と、バインダー樹脂とを含有することを特徴とする電極合材。
  （１）ＢＥＴ比表面積が３５０〜６５０ｍ２／ｇである。
  （２）ＤＢＰ吸油量が２７０〜３４０ｃｍ３／１００ｇである。
  （３）ＪＩＳ  Ｋ６２１７−６に記載の凝集体径の測定方法により測定される、モード径（Ｄｍｏｄ）に対するＤ９０径（Ｄ９０）の比Ｄ９０／Ｄｍｏｄが１．９０〜２．２０である。」
「【発明を実施するための形態】
【００１０】
  本発明の電極合材は、例えば非水系電池の電極材の形成に用いられる電極合材であって、カーボンブラックと、複合金属酸化物と、バインダー樹脂と、を含有する。
【００１１】
［カーボンブラック］
　カーボンブラックは、下記条件（１）〜（３）を満たす。下記条件（１）〜（３）を満たすカーボンブラックは、溶剤等への分散性が良好であり、また導電性付与効果が良好で優れた電池性能を実現できる。
　（１）ＢＥＴ比表面積が３５０〜６５０ｍ２／ｇである。
　（２）ＤＢＰ吸油量が２７０〜３４０ｃｍ３／１００ｇである。
　（３）ＪＩＳ  Ｋ６２１７−６に記載の凝集体径の測定方法により測定される、モード径（Ｄｍｏｄ）に対するＤ９０径（Ｄ９０）の比Ｄ９０／Ｄｍｏｄが１．９０〜２．２０である。」
「【００１３】
　カーボンブラックは、一次粒子が葡萄房状に連なった連鎖体からなる二次粒子で構成された粉末である。この葡萄房状連鎖体の空隙部分等にＤＢＰ（ｎ−ジブチルフタレート）が吸収されるため、ＤＢＰ吸油量はカーボンブラックが有する重要な指標値である。
　カーボンブラックのＤＢＰ吸油量は、２７０〜３４０ｃｍ３／１００ｇであり、２７０〜３２０ｃｍ３／１００ｇが好ましく、２８５〜３１５ｃｍ３／１００ｇがより好ましい。カーボンブラックのＤＢＰ吸油量が下限値以上であれば、添加時に良好な導電性が得られやすい。カーボンブラックのＤＢＰ吸油量が上限値以下であれば、良好な分散性が得られやすい。
　なお、カーボンブラックのＤＢＰ吸油量は、ＡＳＴＭ  Ｄ  ２４１４に準拠した条件で、サンプル量９ｇで測定される値である。」
「【００１８】
  カーボンブラックの平均一次粒子径は、３０〜５５ｎｍが好ましく、３５〜５０ｎｍがより好ましい。カーボンブラックの平均一次粒子径が下限値以上であれば、溶剤等への分散性がより良好になる。カーボンブラックの平均一次粒子径が上限値以下であれば、良好な導電性の電極合材が得られやすい。
  なお、カーボンブラックの平均一次粒子径は、実施例に記載の方法により測定される値である。」
「【００５８】
［製造例１］
  ファーネス炉を用いて、炉内への原料油の供給量（オイル供給量）を１４００ｋｇ／時間、原料油１トンあたりの炉内に供給される水蒸気の比（スチーム比）を２５０ｋｇ／ｔ、酸素比を５７０Ｎｍ３／ｔ、メタン濃度を０．７０体積％、炉内温度を１３３５℃、炉内圧力を３０ｋｇ／ｃｍ２としてカーボンブラックを得た。さらに得られたカーボンブラックを４５０℃窒素雰囲気中で乾燥した。原料油１トンあたりカーボンブラックの収量は、２２３ｋｇ／ｔであった。
【００５９】
［製造例２〜４］
  オイル供給量、スチーム比、酸素比、メタン濃度、炉内温度、炉内圧力をそれぞれ表１に示すように変更した以外は、製造例１と同様にしてカーボンブラックを得た。
  製造例１〜４で得られたカーボンブラックのＤＢＰ吸油量、ＢＥＴ比表面積、Ｄｍｏｄ、Ｄ９０、比Ｄ９０／Ｄｍｏｄ、平均一次粒子径、収率及び灰分を表１に示す。
【００６０】
［製造例５］
  ファーネス炉を用いて、炉内へのエマルジョン原料油の供給量２２２２ｋｇ／時間（原料油としての供給量２０００ｋｇ／時間）、原料油１トンあたりの炉内に供給される水蒸気の比（スチーム比）を５１５ｋｇ／ｔ、酸素比を６３５Ｎｍ３／ｔ、メタン濃度を０．８３体積％、炉内温度を１３０５℃、炉内圧力を３０ｋｇ／ｃｍ２としてカーボンブラックを得た。さらに得られたカーボンブラックを４５０℃、窒素雰囲気中で乾燥した。原料油１トンあたりカーボンブラックの収量は、１３０ｋｇ／ｔであった。
【００６１】
【表１】
   
【００６２】
［実施例１］  
（電極材の製造）
　遊星回転ボールミルＬＰ−１（株式会社伊藤製作所製）を用い、混練温度２５℃、回転数３００ｒｐｍの条件下、
複合金属酸化物であるＬｉＦｅＰＯ４の１００質量部、
カーボンブラックの１０質量部、バインダー樹脂であるポリフッ化ビニリデンの１０質量部、及びｎ−メチル−２−ピロリドンの１７０質量部をこの順に入れ、
混練してスラリーを得た
アルミニウム箔
スラリーを塗工した
電極材
「【００６４】
［実施例２〜１１］
  カーボンブラック、複合金属酸化物、バインダー樹脂を表２に示すように変更した以外は、実施例１と同様にして評価セルを製造した。」
「【００７６】
【表２】
   
　　　　　　　　　　　　　　　　　　　　　」
（１９）甲１１に係る出願の願書に最初に添付された明細書に記載された発明
ア　上記（１８）の【００６１】の【表１】より、製造例４のカーボンブラックは、ＤＢＰ吸収量が３４０ｃｍ３／１００ｇ、平均一次粒子径が３７ｎｍ、２４Ｍ４ＤＢＰ吸収量が１７３ｃｍ３／１００ｇであることが理解できる。
イ　上記ア及び上記（１８）の【００６２】、【００６４】の記載によれば、製造例４のカーボンブラックを用いて得たスラリーに注目すると、甲１１に係る出願の願書に最初に添付された明細書には、次の発明（以下、「甲１１発明」という。）が記載されていると認められる。
「複合金属酸化物であるＬｉＦｅＰＯ４の１００質量部、カーボンブラックの１０質量部、バインダー樹脂であるポリフッ化ビニリデンの１０質量部、及びｎ−メチル−２−ピロリドンの１７０質量部をこの順に入れ、混練して得たスラリー。」
ウ　上記ア、イ及び上記（１８）の【００６２】、【００６４】の記載によれば、製造例４のカーボンブラックを用いて製造した電極材に注目すると、甲１１には、次の発明（以下、「甲１１正極発明」という。）が記載されていると認められる。
「アルミニウム箔に甲１１発明のスラリーを塗工して製造した電極材。」
（２０）甲１２の記載
　甲１２には、次の記載がある。
「【請求項１】
　少なくとも正極活物質と導電材とを含む正極と、少なくとも負極活物質を含む負極とを備えるリチウムイオン二次電池の製造方法であって、
（１）前記導電材としてのカーボン微粒子と、分散材とを第１の溶媒に分散させてなる導電材分散体を用意すること；
（２）前記導電材分散体に湿式粉砕処理を行うこと；
（３）前記湿式粉砕処理後の導電材分散体に含まれる前記第１の溶媒の少なくとも一部を蒸発させることにより、前記第１の溶媒の量を減少させた濃縮導電材処理物若しくは前記第１の溶媒を消失させた乾燥導電材処理物を生成すること；
（４）少なくとも前記生成された導電材処理物と、前記正極活物質と、結着材とを第２の溶媒に分散させてなる正極活物質層形成用ペーストを調製すること；
（５）前記調製したペーストを正極集電体の表面に塗布して正極活物質層を形成すること；を包含する製造方法により得られた正極を使用してリチウムイオン二次電池を構築することを特徴とするリチウムイオン二次電池の製造方法。」
「【０００１】
　本発明は、
リチウムイオン二次電池
「【００２３】
　また、ここで開示される製造方法で用いられる分散材としては、従来この種のリチウムイオン二次電池で用いられているものであればよく、特定の分散材に限定されない。例えば、カルボキシメチルセルロース、メチルセルロース、エチルセルロースおよびヒドロキシプロピルセルロースなどのセルロース系ポリマー、ならびにこれらのアンモニウム塩またはアルカリ金属塩；ポリ（メタ）アクリル酸ナトリウムなどのポリ（メタ）アクリル酸塩；ポリビニルアルコール、変性ポリビニルアルコール、ポリエチレンオキシド；ポリビニルピロリドン、ポリカルボン酸、酸化スターチ、リン酸スターチ、カゼイン、各種変性デンプン、キチン、キトサン誘導体などが挙げられる。これらのうち一種又は二種以上を併用してもよい。例えば、ポリビニルピロリドンを好ましく用いることができる。
　導電材分散体に含まれる分散材の量は適宜決定されるが、導電材１００質量部に対して０．１質量部〜２０質量部程度の使用が好ましい。さらに好ましくは、０．５質量部〜１０質量部程度である。」
「【００３０】
　次に、上記調製した正極活物質層形成用ペーストを正極集電体の表面に塗布（塗工）し、ペースト（塗布物）中の第２の溶媒を揮発させて乾燥させた後、必要に応じて圧縮（プレス）する（正極活物質層形成工程Ｓ５０）。上記正極集電体としては、従来のリチウムイオン二次電池の正極に用いられている集電体と同様、導電性の良好な金属からなる導電性部材が好ましく用いられる。例えば、アルミニウムやアルミニウムを主体とする合金材を用いることができる。正極集電体の形状は、リチウムイオン二次電池の形状等に応じて異なり得るため、特に制限はなく、棒状、板状、シート状、箔状、メッシュ状等の種々の形態であり得る。典型的にはシート状のアルミニウム製の正極集電体が用いられる。
　また、正極集電体に上記正極活物質層形成用ペーストを塗布する方法としては、従来公知の方法と同様の技法を適宜採用することができる。例えば、スリットコーター、ダイコーター、グラビアコーター等の適当な塗布装置を使用することにより、正極集電体に該ペーストを好適に塗布することができる。また、溶媒を乾燥するにあたっては、自然乾燥、熱風、低湿風、真空、赤外線、遠赤外線、および電子線を、単独または組み合わせにて用いることにより良好に乾燥し得る。さらに、圧縮方法としては、従来公知のロールプレス法、平板プレス法等の圧縮方法を採用することができる。」
「【００５３】
＜実施例１＞
（１）乾燥導電材処理物の生成
　
導電材としてのアセチレンブラック（電気化学工業製、商品名「デンカブラック粉状品」）と、分散材としてのポリビニルピロリドン（日本触媒製、商品名「Ｋ−３０」）と、溶媒
としてのイオン交換水とを質量比６．２：０．６：９３．２となるように混合し
　そして、市販のビーズミルを用いて上記調製した
導電材分散体に湿式粉砕処理を行い、
アセチレンブラックの解砕を行
　
次いで、
導電材分散体を市販のスプレードライヤーを用いて
乾燥造粒
して
乾燥導電材処理物
得た
（２）正極の作製
　
正極活物質
導電材としての上記乾燥導電材処理物と結着材
溶媒ＮＭＰに分散させて
正極活物質層形成用ペーストを調製した
該ペーストを
ＰＥＴフィルムに、
塗布して乾燥して
正極を作製した
（２１）甲１２に記載された発明
ア　上記（２０）の【００５３】の記載によれば、実施例１の正極活物質層形成用ペーストに注目すると、甲１２には、次の発明（以下、「甲１２発明」という。）が記載されていると認められる。
「導電材としてのアセチレンブラック（電気化学工業製、商品名「デンカブラック粉状品」）と、分散材としてのポリビニルピロリドン（日本触媒製、商品名「Ｋ−３０」）と、溶媒としてのイオン交換水とを質量比６．２：０．６：９３．２となるように混合し、
　この導電材分散体に湿式粉砕処理を行い、アセチレンブラックの解砕を行い、
　次いで、この導電材分散体をスプレードライヤーを用いて乾燥造粒して乾燥導電材処理物を得て、
　正極活物質と導電材としての乾燥導電材処理物と結着材とを、溶媒ＮＭＰに分散させて調製した正極活物質層形成用ペースト」
イ　上記（２０）の【００５３】の記載によれば、実施例１の正極に注目すると、甲１２には、次の発明（以下、「甲１２正極発明」という。）が記載されていると認められる。
「甲１２発明の正極活物質層形成用ペーストをＰＥＴフィルムに、塗布して乾燥して、作製した正極。」
４　当審の判断
４−１　特許法第２９条第１項第３号及び同条第２項について
（１）甲１を主たる引用例とした場合（申立理由１、取消理由１で採用）
（１）−１　本件発明３について
ア　本件発明３と甲１発明とを対比するに、少なくとも、本件発明３は、「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲１発明は、高分子分散剤を含まない点で相違する。
イ　そして、上記アの相違点は、実質的な相違点であるから、本件発明３は、甲１発明とはいえない。
ウ　次に、念のため上記相違点について検討するに、甲１発明において、ポリビニルピロリドンおよびビニルピロリドン単位を有する共重合体からなる群より選択される少なくとも１種である高分子分散剤を採用する動機がない。
エ　仮に、採用できたとしても、高分子分散剤の含有量をカーボンブラックの全表面積に対して１ｍ２あたり０．０５ｍｇ以上０．５ｍｇ以下とすることは、適宜設計決定できる設計事項とはいえないし、本願発明３の「過剰な高分子分散剤が活物質表面を被覆し電荷移動反応を妨害する効果を抑え、電池の高抵抗化が抑えられる」（本件明細書【００２５】）という効果を予測することも困難である。
オ　よって、本件発明３は、甲１発明ではないし、甲１発明に基いて当業者が容易に発明をすることができたものともいえない。
（１）−２　本件発明６について
ア　本件発明６は、本件発明３に対して、「電池用正極カーボンブラック」が「アセチレンブラックである」との発明特定事項を付加したものであるから、本件発明６と甲１発明とは、少なくとも、上記（１）−１のアの相違点と同様の相違点で相違する。
イ　したがって、上記（１）−１で検討した理由と同様の理由により、本件発明６は、甲１発明ではないし、甲１発明に基いて当業者が容易に発明をすることができたものともいえない。
（１）−３　本件発明１０について
ア　本件発明１０と甲１正極発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲１正極発明は、高分子分散剤を含まない点で相違する。
イ　そして、上記アの相違点は、上記（１）−１のアの相違点と同様の相違点であるから、上記（１）−１で検討した理由と同様の理由により、本件発明１０は、甲１正極発明ではないし、甲１正極発明に基いて当業者が容易に発明をすることができたものともいえない。
（１）−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲１正極発明とは、少なくとも、上記（１）−１のアの相違点と同様の相違点で相違する。
イ　したがって、上記（１）−１で検討した理由と同様の理由により、本件発明１１、１５〜１７は、甲１正極発明ではないし、甲１正極発明に基いて当業者が容易に発明をすることができたものともいえない。
（２）甲２を主たる引用例とした場合（申立理由２、取消理由１で一部採用）
（２）−１　本件発明３について
ア　本件発明３と甲２発明とを対比するに、少なくとも、本件発明３は、「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲２発明は、高分子分散剤を含まない点で相違する。
イ　そして、上記アの相違点は、実質的な相違点であるから、本件発明３は、甲２発明とはいえない。
ウ　次に、上記相違点について検討するに、甲２には、分散剤としてポリビニルピロリドンを採用し得ることが記載されており（【００２６】）、甲２発明において、分散剤としてポリビニルピロリドンを採用する動機があるといえる。
エ　しかしながら、高分子分散剤の含有量をカーボンブラックの全表面積に対して１ｍ２あたり０．０５ｍｇ以上０．５ｍｇ以下とすることは、適宜設計決定できる設計事項とはいえないし、本願発明３の「過剰な高分子分散剤が活物質表面を被覆し電荷移動反応を妨害する効果を抑え、電池の高抵抗化が抑えられる」（本件明細書【００２５】）という効果を予測することも困難である。
オ　よって、本件発明３は、甲２発明ではないし、甲２発明に基いて当業者が容易に発明をすることができたものともいえない。
（２）−２　本件発明６について
ア　本件発明６は、本件発明３に対して、「電池用正極カーボンブラック」が「アセチレンブラックである」との発明特定事項を付加したものであるから、本件発明６と甲２発明とは、少なくとも、上記（２）−１のアの相違点と同様の相違点で相違する。
イ　したがって、上記（２）−１で検討した理由と同様の理由により、本件発明６は、甲２発明ではないし、甲２発明に基いて当業者が容易に発明をすることができたものともいえない。
（２）−３　本件発明１０について
ア　本件発明１０と甲２正極発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲２正極発明は、正極合材層に高分子分散剤を含まない点で相違する。
イ　そして、上記アの相違点は、上記（２）−１のアの相違点と同様の相違点であるから、上記（２）−１で検討した理由と同様の理由により、本件発明１０は、甲２正極発明ではないし、甲２正極発明に基いて当業者が容易に発明をすることができたものともいえない。
（２）−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲２正極発明とは、少なくとも、上記（２）−１のアの相違点と同様の相違点で相違する。
イ　したがって、上記（２）−１で検討した理由と同様の理由により、本件発明１１、１５〜１７は、甲２正極発明ではないし、甲２正極発明に基いて当業者が容易に発明をすることができたものともいえない。
（３）甲３を主たる引用例とした場合（申立理由３、取消理由１及び取消理由２で一部採用）
（３）−１　甲３の実施例４１を主たる引用発明とした場合
（３）−１−１　本件発明３について
　本件発明３と甲３発明１とを対比する。
ア　甲３発明１の「正極活物質」、「結着剤としてのポリフッ化ビニリデン」、「導電材としてのアセチレンブラック」、「電池用正極ペースト」は、それぞれ、本件発明３の「活物質」、「高分子結着剤」、「電池用正極用カーボンブラック」、「電池用塗工液」に相当する。
イ　甲３発明１の「アセチレンブラック（電気化学工業社製、品名：デンカブラック粉状品）」は、その製品名からみて、デンカブラック（登録商標）の「粉状品」であり、上記３の（１０）のイからすると、本件明細書に記載された実施例４のカーボンブラックと同一製品である。
　そうすると、本件明細書の【００５６】の【表１】に示されたとおり、甲３発明の「アセチレンブラック（電気化学工業社製、品名：デンカブラック粉状品）」は、個数平均１次粒子径が３５ｎｍ、ＤＢＰ吸収量が２２８ｍＬ／１００ｇ、圧縮ＤＢＰ吸収量が１２５ｍＬ／１００ｇ、ＤＢＰ吸収量／圧縮ＤＢＰ吸収量が１．８２となり、本件発明３の「個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラック」に含まれる。
ウ　甲３発明１の「共重合体Ｅ」は、上記３の（５）の［００５１］の［表１］によれば、モノマー単位として、ＳＭＡ（上記３の（５）の［００５０］によれば、メタクリル酸ステアリル）、及び、ＰＥＧ（９）ＭＡ（上記３の（５）の［００５０］によれば、メトキシポリエチレングリコールメタクリレート）を含む重合体であり、それぞれ、上記３の（５）の［００１３］における、一般式（１）で示される構成単位（ａ）、及び、一般式（２）で示される構成単位（ｂ）を与えるモノマーである。
　そして、甲３の「本発明者らは、各種検討の結果、分散剤として特定の構造を有する共重合体を用いた場合、・・・（略）・・・を見出した」（上記３の（５）の［００１０］）、「第一発明は、正極活物質、導電剤、溶媒、及び、共重合体を含む電池用正極ペーストであって、前記共重合体は、下記一般式（１）で示される構成単位（ａ）及び下記一般式（２）で示される構成単位（ｂ）を含む共重合体である、電池用正極ペーストである」（上記３の（５）の［００１２］）との記載からみて、甲３発明１の「共重合体Ｅ」は本件発明３の「高分子分散剤」に相当するものであるといえる。
エ　甲３発明１は、「導電剤としてのアセチレンブラック（電気化学工業社製、品名：デンカブラック粉状品）」を「用いて作製した」ものであって、「導電剤１００重量部に対して共重合体Ｅを１重量部含む」ものである。
　そして、上記３の（９）のアより、「アセチレンブラック（電気化学工業社製、品名：デンカブラック粉状品）」の比表面積は６８ｍ２／ｇである。
　そうすると、甲３発明１は、「アセチレンブラック（電気化学工業社製、品名：デンカブラック粉状品）」の全表面積に対して、「共重合体Ｅ」を１／（６８×１００）ｇ＝０．１４７ｍｇ含むこととなる。
　したがって、甲３発明１の「導電剤１００重量部に対して共重合体Ｅを１重量部含む」事項は、本件発明３の「高分子分散剤の含有量が、カーボンブラックの全表面積に対して１ｍ２あたり０．０５ｍｇ以上０．５ｍｇ以下である」事項に含まれる。
オ　上記ア〜エの検討より、本件発明３と甲３発明１とは、
「活物質と、
　高分子結着剤と、
　個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラックと、
　高分子分散剤と、
を含み、
　前記高分子分散剤の含有量が、カーボンブラックの全表面積に対して１ｍ２あたり０．０５ｍｇ以上０．５ｍｇ以下である、電池用塗工液。」で一致し、次の相違点で相違する。
（相違点１）
「高分子分散剤」が、本件発明３は、「ポリビニルピロリドンおよびビニルピロリドン単位を有する共重合体からなる群より選択される少なくとも１種である」のに対し、甲３発明１は、「共重合体Ｅ」である点。
カ　そして、上記相違点１は、実質的な相違点であるから、本件発明３は、甲３発明１とはいえない。
キ　次に、上記相違点１に係る本件発明３の発明特定事項は、当業者が容易になし得たものであるか否かについて検討する。
ク　上記３の（５）の［００５０］及び表１によれば、甲３発明１の「共重合体Ｅ」は、モノマー（ａ）としてＳＭＡ（メタクリル酸ステアリル）、モノマー（ｂ）としてＰＥＧ（９）ＭＡ（メトキシポリエチレングリコールメタクリレート）、モノマー（ｃ）としてＭＡＡ（メタクリル酸）から合成されたものである。
ケ　ここで、上記３の（５）の［００３０］には、モノマー（ｃ）として、「（メタ）アクリル酸等の酸モノマー」とともに「ビニルピロリドン等のビニルピロリドン類」を用いることができることも記載されている。
コ　しかしながら、甲３の実施例である表１〜６に示された３１種類の共重合体Ａ〜ＡＥでは、モノマー（ｃ）として、メタクリル酸以外のモノマーは採用されていないし、上記３の（５）の［００３０］には、具体的なモノマーが３５種類記載されているところ（例えば、（メタ）アクリル酸は、「アクリル酸」及び「メタクリル酸」の２種類とする。）、その中から、ビニルピロリドンを選択することは、当業者が容易になし得たとはいえない。
サ　また、本件明細書には、次の記載から理解できるように、ポリビニルピロリドンおよびビニルピロリドン単位を有する共重合体について、より分散性が向上することが示唆されており、そのような効果を予測することも困難である。
「電極用塗工液は、高分子分散剤をさらに含んでいてよい。高分子分散剤としては、ポリビニルピロリドン、ビニルピロリドン単位を有する共重合体、ポリビニルイミダゾール、ポリエチレングリコール、ポリビニルアルコール、ポリビニルブチラール、カルボキシメチルセルロース、アセチルセルロースおよびカルボン酸変性（メタ）アクリル酸エステル共重合体などから選択される少なくとも１種以上を使用することが好ましい。中でも
ポリビニルピロリドンおよびビニルピロリドン単位を有する共重合体
分散性がより向上
シ　そうすると、甲３発明１において、「共重合体Ｅ」を合成する際に、モノマー（ｃ）としてのＭＡＡ（メタクリル酸）に代えて、ビニルピロリドンを用いて、上記相違点１に係る本件発明３の発明特定事項を得ることは、当業者が容易になし得たこととはいえない。
ス　よって、本件発明３は、甲３発明１ではないし、甲３発明１及び甲３に記載された技術事項に基いて、当業者が容易に発明をすることができたものともいえない。
（３）−１−２　本件発明６について
ア　本件発明６は、本件発明３に対して、「電池用正極カーボンブラック」が「アセチレンブラックである」との発明特定事項を付加したものであるから、本件発明６と甲３発明１とは、少なくとも、上記（３）−１−１の相違点１と同様の相違点で相違する。
イ　したがって、上記（３）−１−１で検討した理由と同様の理由により、本件発明６は、甲３発明１ではないし、甲３発明１及び甲３に記載された技術事項に基いて当業者が容易に発明をすることができたものともいえない。
（３）−１−３　本件発明１０について
ア　本件発明１０と甲３正極発明１とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲３正極発明１は、塗工したものに高分子分散剤を含まない点で相違する。
イ　そして、上記アの相違点は、上記（３）−１−１の相違点１と同様の相違点であるから、上記（３）−１−１で検討した理由と同様の理由により、本件発明１０は、甲３正極発明１ではないし、甲３正極発明１及び甲３に記載された技術事項に基いて当業者が容易に発明をすることができたものともいえない。
（３）−１−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲３正極発明１とは、少なくとも、上記（３）−１−１の相違点１と同様の相違点で相違する。
イ　したがって、上記（３）−１−１で検討した理由と同様の理由により、本件発明１１、１５〜１７は、甲３正極発明１ではないし、甲３正極発明１及び甲３に記載された技術事項に基いて当業者が容易に発明をすることができたものともいえない。
（３）−２　甲３の実施例４２を主たる引用発明とした場合
（３）−２−１　本件発明３について
　本件発明３と甲３発明２とを対比する。 
ア　甲３発明２の「正極活物質」、「結着剤としてのポリフッ化ビニリデン」、「導電材としてのアセチレンブラック」、「電池用正極ペースト」は、それぞれ、本件発明３の「活物質」、「高分子結着剤」、「電池用正極用カーボンブラック」、「電池用塗工液」に相当する。
イ　甲３発明２の「アセチレンブラック（電気化学工業社製、品名：デンカブラック粉状品）」は、その製品名からみて、デンカブラック（登録商標）の「粉状品」であり、上記３の（１０）のイからすると、本件明細書に記載された実施例４のカーボンブラックと同一製品である。
　そうすると、本件明細書の【００５６】の【表１】に示されたとおり、甲３発明の「アセチレンブラック（電気化学工業社製、品名：デンカブラック粉状品）」は、個数平均１次粒子径が３５ｎｍ、ＤＢＰ吸収量が２２８ｍＬ／１００ｇ、圧縮ＤＢＰ吸収量が１２５ｍＬ／１００ｇ、ＤＢＰ吸収量／圧縮ＤＢＰ吸収量が１．８２となり、本件発明３の「個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラック」に含まれる。
ウ　甲３発明２の「共重合体Ｅ」は、上記３の（５）の［００５１］の［表１］によれば、モノマー単位として、ＳＭＡ（上記３の（５）の［００５０］によれば、メタクリル酸ステアリル）、及び、ＰＥＧ（９）ＭＡ（上記３の（５）の［００５０］によれば、メトキシポリエチレングリコールメタクリレート）を含む重合体であり、それぞれ、上記３の（５）の［００１３］における、一般式（１）で示される構成単位（ａ）、及び、一般式（２）で示される構成単位（ｂ）を与えるモノマーである。
　そして、甲３の「本発明者らは、各種検討の結果、分散剤として特定の構造を有する共重合体を用いた場合、・・・（略）・・・を見出した」（上記３の（５）の［００１０］）、「第一発明は、正極活物質、導電剤、溶媒、及び、共重合体を含む電池用正極ペーストであって、前記共重合体は、下記一般式（１）で示される構成単位（ａ）及び下記一般式（２）で示される構成単位（ｂ）を含む共重合体である、電池用正極ペーストである」（上記３の（５）の［００１２］）との記載からみて、甲３発明２の「共重合体Ｅ」は本件発明３の「高分子分散剤」に相当するものであるといえる。
エ　甲３発明２は、「導電剤としてのアセチレンブラック（電気化学工業社製、品名：デンカブラック粉状品）」を「用いて作製した」ものであって、「導電剤１００重量部に対して共重合体Ｅを２重量部含む」ものである。
　そして、上記３の（９）のアより、「アセチレンブラック（電気化学工業社製、品名：デンカブラック粉状品）」の比表面積は６８ｍ２／ｇである。
　そうすると、甲３発明２は、「アセチレンブラック（電気化学工業社製、品名：デンカブラック粉状品）」の全表面積に対して、共重合体Ｅを２／（６８×１００）ｇ＝０．２９４ｍｇ含むこととなる。
　したがって、甲３発明２の「導電剤１００重量部に対して共重合体Ｅを２重量部含む」事項は、本件発明３の「高分子分散剤の含有量が、カーボンブラックの全表面積に対して１ｍ２あたり０．０５ｍｇ以上０．５ｍｇ以下である」事項に含まれる。
オ　上記ア〜エの検討より、本件発明３と甲３発明２とは、
「活物質と、
　高分子結着剤と、
　個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラックと、
　高分子分散剤と、
を含み、
　前記高分子分散剤の含有量が、カーボンブラックの全表面積に対して１ｍ２あたり０．０５ｍｇ以上０．５ｍｇ以下である、電池用塗工液。」で一致し、次の相違点で相違する。
（相違点２）
「高分子分散剤」が、本件発明３は、「ポリビニルピロリドンおよびビニルピロリドン単位を有する共重合体からなる群より選択される少なくとも１種である」のに対し、甲３発明２は、「共重合体Ｅ」である点。
カ　そして、上記相違点２は、実質的な相違点であるから、本件発明３は、甲３発明２とはいえない。
キ　次に、上記相違点２について検討する。
ク　上記３の（５）の［００５０］及び表１によれば、甲３発明２の「共重合体Ｅ」は、モノマー（ａ）としてＳＭＡ（メタクリル酸ステアリル）、モノマー（ｂ）としてＰＥＧ（９）ＭＡ（メトキシポリエチレングリコールメタクリレート）、モノマー（ｃ）としてＭＡＡ（メタクリル酸）から合成されたものである。
ケ　ここで、上記３の（５）の［００３０］には、モノマー（ｃ）として、「（メタ）アクリル酸等の酸モノマー」とともに「ビニルピロリドン等のビニルピロリドン類」を用いることができることも記載されている。
コ　しかしながら、甲３の実施例である表１〜６に示された３１種類の共重合体Ａ〜ＡＥでは、モノマー（ｃ）として、メタクリル酸以外のモノマーは採用されていないし、上記３の（１）の［００３０］には、具体的なモノマーが３５種類記載されているところ（例えば、（メタ）アクリル酸を２種類であるとする。）、その中から、ビニルピロリドンを選択することは、当業者が容易になし得たとはいえない。
サ　また、本件明細書には、次の記載から理解できるように、ポリビニルピロリドンおよびビニルピロリドン単位を有する共重合体がより分散性が向上することが示唆されており、そのような効果を予測することも困難である。
「電極用塗工液は、高分子分散剤をさらに含んでいてよい。高分子分散剤としては、ポリビニルピロリドン、ビニルピロリドン単位を有する共重合体、ポリビニルイミダゾール、ポリエチレングリコール、ポリビニルアルコール、ポリビニルブチラール、カルボキシメチルセルロース、アセチルセルロースおよびカルボン酸変性（メタ）アクリル酸エステル共重合体などから選択される少なくとも１種以上を使用することが好ましい。中でも
ポリビニルピロリドンおよびビニルピロリドン単位を有する共重合体
分散性がより向上
シ　そうすると、甲３発明２において、「共重合体Ｅ」を合成する際に、モノマー（ｃ）としてのＭＡＡ（メタクリル酸）に代えて、ビニルピロリドンを用いて、上記相違点２に係る本件発明３の発明特定事項を得ることは、当業者が容易になし得たこととはいえない。
ス　よって、本件発明３は、甲３発明２ではないし、甲３発明２及び甲３に記載された技術事項に基いて、当業者が容易に発明をすることができたものともいえない。
（３）−２−２　本件発明６について
ア　本件発明６は、本件発明３に対して、「電池用正極カーボンブラック」が「アセチレンブラックである」との発明特定事項を付加したものであるから、本件発明６と甲３発明２とは、少なくとも、上記（３）−２−１の相違点２と同様の相違点で相違する。
イ　したがって、上記（３）−２−１で検討した理由と同様の理由により、本件発明６は、甲３発明２ではないし、甲３発明２及び甲３に記載された技術事項に基いて当業者が容易に発明をすることができたものともいえない。
（３）−２−３　本件発明１０について
ア　本件発明１０と甲３正極発明２とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲３正極発明２は、塗工したものに高分子分散剤を含まない点で相違する。
イ　そして、上記アの相違点は、上記（３）−２−１の相違点１と同様の相違点であるから、上記（３）−２−１で検討した理由と同様の理由により、本件発明１０は、甲３正極発明２ではないし、甲３正極発明２及び甲３に記載された技術事項に基いて当業者が容易に発明をすることができたものともいえない。
（３）−２−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲３正極発明２とは、少なくとも、上記（３）−２−１の相違点２と同様の相違点で相違する。
イ　したがって、上記（３）−２−１で検討した理由と同様の理由により、本件発明１１、１５〜１７は、甲３正極発明２ではないし、甲３正極発明２及び甲３に記載された技術事項に基いて当業者が容易に発明をすることができたものともいえない。
（４）甲４を主たる引用例とした場合（申立理由４、取消理由１で採用）
（４）−１　本件発明３について
ア　本件発明３と甲４発明とを対比するに、少なくとも、本件発明３は、「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲１発明は、高分子分散剤を含まない点で相違する。
イ　そして、上記アの相違点は、実質的な相違点であるから、本件発明３は、甲４発明とはいえない。
ウ　次に、念のため上記相違点について検討するに、甲４発明において、ポリビニルピロリドンおよびビニルピロリドン単位を有する共重合体からなる群より選択される少なくとも１種である高分子分散剤を採用する動機がない。
エ　仮に、採用できたとしても、高分子分散剤の含有量をカーボンブラックの全表面積に対して１ｍ２あたり０．０５ｍｇ以上０．５ｍｇ以下とすることは、適宜設計決定できる設計事項とはいえないし、本願発明３の「過剰な高分子分散剤が活物質表面を被覆し電荷移動反応を妨害する効果を抑え、電池の高抵抗化が抑えられる」（本件明細書【００２５】）という効果を予測することも困難である。
オ　よって、本件発明３は、甲４発明ではないし、甲４発明に基いて当業者が容易に発明をすることができたものともいえない。
（４）−２　本件発明６について
ア　本件発明６は、本件発明３に対して、「電池用正極カーボンブラック」が「アセチレンブラックである」との発明特定事項を付加したものであるから、本件発明６と甲４発明とは、少なくとも、上記（４）−１のアの相違点と同様の相違点で相違する。
イ　したがって、上記（４）−１で検討した理由と同様の理由により、本件発明６は、甲４発明ではないし、甲４発明に基いて当業者が容易に発明をすることができたものともいえない。
（４）−３　本件発明１０について
ア　本件発明１０と甲４正極発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲４正極発明は、集電体に塗布し、乾燥後、プレスしたものに高分子分散剤を含まない点で相違する。
イ　そして、上記アの相違点は、上記（４）−１のアの相違点と同様の相違点であるから、上記（４）−１で検討した理由と同様の理由により、本件発明１０は、甲４正極発明ではないし、甲４正極発明に基いて当業者が容易に発明をすることができたものともいえない。
（４）−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲１正極発明とは、少なくとも、上記（４）−３のアの相違点と同様の相違点で相違する。
イ　したがって、上記（４）−３で検討した理由と同様の理由により、本件発明１１、１５〜１７は、甲４正極発明ではないし、甲４正極発明に基いて当業者が容易に発明をすることができたものともいえない。
（５）甲７を主たる引用例とした場合（申立理由５）
（５）−１　本件発明３について
ア　本件発明３と甲７発明とを対比するに、少なくとも、本件発明３は、「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲７発明は、高分子分散剤を含まない点で相違する。
イ　そして、上記相違点について検討するに、甲７発明は、「エチレンプロピレンゴム配合用のカーボンブラック」の発明であって、カーボンブラックの分散性について、何ら考慮されていないから、甲７発明において、ポリビニルピロリドンおよびビニルピロリドン単位を有する共重合体からなる群より選択される少なくとも１種である高分子分散剤を採用する動機がない。
ウ　仮に、採用できたとしても、高分子分散剤の含有量をカーボンブラックの全表面積に対して１ｍ２あたり０．０５ｍｇ以上０．５ｍｇ以下とすることは、適宜設計決定できる設計事項とはいえないし、本願発明３の「過剰な高分子分散剤が活物質表面を被覆し電荷移動反応を妨害する効果を抑え、電池の高抵抗化が抑えられる」（本件明細書【００２５】）という効果を予測することも困難である。
エ　よって、本件発明３は、甲７発明に基いて当業者が容易に発明をすることができたものとはいえない。
（５）−２　本件発明６について
ア　本件発明６は、本件発明３に対して、「電池用正極カーボンブラック」が「アセチレンブラックである」との発明特定事項を付加したものであるから、本件発明６と甲７発明とは、少なくとも、上記（５）−１のアの相違点と同様の相違点で相違する。
イ　したがって、上記（５）−１で検討した理由と同様の理由により、本件発明６は、甲４発明に基いて当業者が容易に発明をすることができたものとはいえない。
（５）−３　本件発明１０について
ア　本件発明１０と甲７発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲７発明は、高分子分散剤を含まない点で相違する。
イ　そして、上記アの相違点は、上記（５）−１のアの相違点と同様の相違点であるから、上記（５）−１で検討した理由と同様の理由により、本件発明１０は、甲７発明に基いて当業者が容易に発明をすることができたものとはいえない。
（５）−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲７発明とは、少なくとも、上記（５）−３のアの相違点と同様の相違点で相違する。
イ　したがって、上記（５）−３で検討した理由と同様の理由により、本件発明１１、１５〜１７は、甲７発明に基いて当業者が容易に発明をすることができたものとはいえない。
（６）甲８を主たる引用例とした場合（申立理由６）
（６）−１　本件発明３について
ア　本件発明３と甲８発明とを対比するに、少なくとも、本件発明３は、「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲８発明は、高分子分散剤を含まない点で相違する。
イ　そして、上記相違点について検討するに、甲８発明は、「インクジェットインク組成物中の顔料として有用である」発明であり、「印刷用途において、紙などの基材上に付着された場合に高い光学密度（Ｏ．Ｄ．）を持つ印刷品を作製する顔料およびインク製剤を開発すること」（[0017]）を課題とするものであって、カーボンブラックの分散性について、何ら考慮されていないから、甲８発明において、ポリビニルピロリドンおよびビニルピロリドン単位を有する共重合体からなる群より選択される少なくとも１種である高分子分散剤を採用する動機がない。
ウ　仮に、採用できたとしても、高分子分散剤の含有量をカーボンブラックの全表面積に対して１ｍ２あたり０．０５ｍｇ以上０．５ｍｇ以下とすることは、適宜設計決定できる設計事項とはいえないし、本願発明３の「過剰な高分子分散剤が活物質表面を被覆し電荷移動反応を妨害する効果を抑え、電池の高抵抗化が抑えられる」（本件明細書【００２５】）という効果を予測することも困難である。
オ　よって、本件発明３は、甲８発明に基いて当業者が容易に発明をすることができたものとはいえない。
（６）−２　本件発明６について
ア　本件発明６は、本件発明３に対して、「電池用正極カーボンブラック」が「アセチレンブラックである」との発明特定事項を付加したものであるから、本件発明６と甲８発明とは、少なくとも、上記（６）−１のアの相違点と同様の相違点で相違する。
イ　したがって、上記（６）−１で検討した理由と同様の理由により、本件発明６は、甲８発明に基いて当業者が容易に発明をすることができたものとはいえない。
（６）−３　本件発明１０について
ア　本件発明１０と甲８発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲８発明は、高分子分散剤を含まない点で相違する。
イ　そして、上記アの相違点は、上記（６）−１のアの相違点と同様の相違点であるから、上記（６）−１で検討した理由と同様の理由により、本件発明１０は、甲８発明に基いて当業者が容易に発明をすることができたものとはいえない。
（６）−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲８発明とは、少なくとも、上記（６）−３のアの相違点と同様の相違点で相違する。
イ　したがって、上記（６）−３で検討した理由と同様の理由により、本件発明１１、１５〜１７は、甲８発明に基いて当業者が容易に発明をすることができたものとはいえない。
（７）甲９を主たる引用例とした場合（申立理由７）
（７）−１　本件発明３について
ア　本件発明３と甲９発明とを対比するに、少なくとも、本件発明３は、「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲９発明は、高分子分散剤を含まない点で相違する。
イ　そして、上記相違点について検討するに、甲９の【０００１】には、甲９発明の「アセチレンブラック」を「亜鉛−炭素乾電池、亜鉛二酸化マンガンアルカリ電池」に用いられること、【００３４】には、「アルカリ、リチウムイオンその他の電気化学的電源に用いられ」ることが記載されているものの、カーボンブラックの分散性について特段の記載はない。
ウ　また、甲９の【００３９】には、「本発明のさらなる目的は、対象とする用途により異なる重要な特性、例えば、・・・（略）・・・分散性・・・（略）・・・などの性能特性に応じて、所望の特性を有するファーネスカーボンブラック又はサーマルカーボンブラックを提供することである」と「分散性」について記載されているものの、かかる分散性は、電池を用途とした場合についてのものか否かが不明である。
エ　そうすると、甲９発明の「カーボンブラック」を「電池」に適用できたとしても、ポリビニルピロリドンおよびビニルピロリドン単位を有する共重合体からなる群より選択される少なくとも１種である高分子分散剤を採用する動機がない。
オ　仮に、採用できたとしても、高分子分散剤の含有量をカーボンブラックの全表面積に対して１ｍ２あたり０．０５ｍｇ以上０．５ｍｇ以下とすることは、適宜設計決定できる設計事項とはいえないし、本願発明３の「過剰な高分子分散剤が活物質表面を被覆し電荷移動反応を妨害する効果を抑え、電池の高抵抗化が抑えられる」（本件明細書【００２５】）という効果を予測することも困難である。
カ　よって、本件発明３は、甲９発明に基いて当業者が容易に発明をすることができたものとはいえない。
（７）−２　本件発明６について
ア　本件発明６は、本件発明３に対して、「電池用正極カーボンブラック」が「アセチレンブラックである」との発明特定事項を付加したものであるから、本件発明６と甲９発明とは、少なくとも、上記（７）−１のアの相違点と同様の相違点で相違する。
イ　したがって、上記（７）−１で検討した理由と同様の理由により、本件発明６は、甲９発明に基いて当業者が容易に発明をすることができたものとはいえない。
（７）−３　本件発明１０について
ア　本件発明１０と甲９発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲９発明は、高分子分散剤を含まない点で相違する。
イ　そして、上記アの相違点は、上記（７）−１のアの相違点と同様の相違点であるから、上記（７）−１で検討した理由と同様の理由により、本件発明１０は、甲９発明に基いて当業者が容易に発明をすることができたものとはいえない。
（７）−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲９発明とは、少なくとも、上記（７）−３のアの相違点と同様の相違点で相違する。
イ　したがって、上記（７）−３で検討した理由と同様の理由により、本件発明１１、１５〜１７は、甲９発明に基いて当業者が容易に発明をすることができたものとはいえない。
（８）甲１２を主たる引用例とした場合（職権理由１、取消理由２で通知）
（８）−１　本件発明３について
　本件発明３と甲１２発明とを対比する。 
ア　甲１２発明の「正極活物質」、「結着材」、「導電材としてのアセチレンブラック」、「正極活物質層形成用ペースト」は、それぞれ、本件発明３の「活物質」、「高分子結着剤」、「電池用正極用カーボンブラック」、「電池用塗工液」に相当する。
イ　甲１２発明の「アセチレンブラック（電気化学工業製、商品名「デンカブラック粉状品」）」は、その製品名からみて、デンカブラック（登録商標）の「粉状品」であり、上記３の（１０）のイからすると、本件明細書に記載された実施例４のカーボンブラックと同一製品である。
　そうすると、本件明細書の【００５６】の【表１】に示されたとおり、甲１２発明の「導電材としてのアセチレンブラック（電気化学工業製、商品名「デンカブラック粉状品」）」は、個数平均１次粒子径が３５ｎｍ、ＤＢＰ吸収量が２２８ｍＬ／１００ｇ、圧縮ＤＢＰ吸収量が１２５ｍＬ／１００ｇ、ＤＢＰ吸収量／圧縮ＤＢＰ吸収量が１．８２となり、本件発明３の「個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラック」に含まれる。
ウ　甲１２発明の「分散材としてのポリビニルピロリドン（日本触媒製、商品名「Ｋ−３０」）」を「混合」する事項は、本件発明３の「高分子分散剤」「を含み、前記高分子分散剤がポリビニルピロリドンおよびビニルピロリドン単位を有する共重合体からなる群より選択される少なくとも１種を含む」事項に相当する。
エ　甲１２発明は、「導電材としてのアセチレンブラック（電気化学工業製、商品名「デンカブラック粉状品」）と、分散材としてのポリビニルピロリドン（日本触媒製、商品名「Ｋ−３０」）と、溶媒としてのイオン交換水とを質量比６．２：０．６：９３．２となるように混合し」たものである。
　また、上記３の（９）のアより、甲１２発明の「アセチレンブラック（電気化学工業製、商品名「デンカブラック粉状品」）」の比表面積は６８ｍ２／ｇである。
　そうすると、甲１２発明は、アセチレンブラックの全表面積に対して１ｍ２あたり、０．６÷６．２÷６８ｍ２／ｇ＝１．４２ｍｇの「分散材としてのポリビニルピロリドン（日本触媒製、商品名「Ｋ−３０」）」を含むものである。
オ　上記ア〜エの検討より、本件発明３と甲１２発明とは、
「活物質と、
　高分子結着剤と、
　個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である電池用正極用カーボンブラックと、
　高分子分散材と、
を含み、
　前記高分子分散剤の含有量が、カーボンブラックの全表面積に対して１ｍ２あたり０．０５ｍｇ以上０．５ｍｇ以下であり、
　前記高分子分散剤が、ポリビニルピロリドンおよびビニルピロリドン単位を有する共重合体からなる群より選択される少なくとも１種である、電池用塗工液。」で一致し、次の相違点で相違する。
（相違点３）
「高分子分散剤の含有量が、カーボンブラックの全表面積に対して１ｍ２あたり」、本件発明３は、「０．０５ｍｇ以上０．５ｍｇ以下である」のに対し、甲１２発明は、１．４２ｍｇである点。
カ　そして、上記相違点３は、実質的な相違点であるから、本件発明３は、甲１２発明とはいえない。
キ　次に、上記相違点３に係る本件発明３の発明特定事項は、当業者が容易になし得たものであるか否かについて検討する。
ク　甲１２には、「導電材分散体に含まれる分散材の量は適宜決定されるが、導電材１００質量部に対して０．１質量部〜２０質量部程度の使用が好ましい。さらに好ましくは、０．５質量部〜１０質量部程度である」（上記３の（２０）の【００２３】）と記載されている。
ケ　そうすると、甲１２発明は、上記クの範囲であれば、適宜変更し得るといえるから、甲１２発明において、例えば、導電材１００質量部に対して分散材を１質量部、すなわち、アセチレンブラックの全表面積に対して１ｍ２あたり１÷１００÷６８ｍ２／ｇ＝０．１４７ｍｇとすることは、一見、当業者が容易になし得たことであるとも考えられる。
コ　しかしながら、本件明細書には、「分子分散剤の含有量は、」「０．５ｍｇ以下とすることで、過剰な高分子分散剤が活物質表面を被覆し電荷移動反応を妨害する効果を抑え、電池の高抵抗化が抑えられる」（【００２５】）と記載されており、かかる効果を予測することまで、当業者が容易に想到できたとはいえない。
サ　よって、本件発明３は、甲１２発明とはいえないし、甲１２発明及び甲１２に記載された技術事項に基いて、当業者が容易に発明をすることができたものともいえない。
（８）−２　本件発明６について
ア　本件発明６は、本件発明３に対して、「電池用正極カーボンブラック」が「アセチレンブラックである」との発明特定事項を付加したものであるから、本件発明６と甲１２発明とは、少なくとも、上記（８）−１の相違点３と同様の相違点で相違する。
イ　したがって、上記（８）−１で検討した理由と同様の理由により、本件発明６は、甲１２発明とはいえないし、甲１２発明及び甲１２に記載された技術事項に基いて当業者が容易に発明をすることができたものともいえない。
（８）−３　本件発明１０について
ア　本件発明１０と甲１２正極発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲１２正極発明は、ＰＥＴフィルムに、塗布して乾燥したものに高分子分散剤を含まない点で相違する。
イ　そして、上記アの相違点は、上記（８）−１の相違点３と同様の相違点であるから、上記（８）−１で検討した理由と同様の理由により、本件発明１０は、甲１２正極発明ではないし、甲１２正極発明及び甲１２に記載された技術事項に基いて当業者が容易に発明をすることができたものともいえない。
（８）−４　本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲１２正極発明とは、少なくとも、上記（８）−１の相違点３と同様の相違点で相違する。
イ　したがって、上記（８）−１で検討した理由と同様の理由により、本件発明１１、１５〜１７は、甲１２正極発明ではないし、甲１２正極発明及び甲１２に記載された技術事項に基いて当業者が容易に発明をすることができたものともいえない。
４−２　特許法第２９条の２について（申立理由８、取消理由１で一部採用）
（１）本件発明３について
ア　本件発明３と甲１１発明とを対比するに、少なくとも、本件発明３は、「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲１１発明は、高分子分散剤を含まない点で相違する。
イ　そして、上記相違点について検討するに、仮に、例えば、電池用塗工液において、ポリビニルピロリドンのような分散剤を用いて分散効果を高めることが周知技術であったとしても、高分子分散剤の含有量をカーボンブラックの全表面積に対して１ｍ２あたり０．０５ｍｇ以上０．５ｍｇ以下とすることは、「過剰な高分子分散剤が活物質表面を被覆し電荷移動反応を妨害する効果を抑え、電池の高抵抗化が抑えられる」（本件明細書【００２５】）という効果を奏するものであるから、当該数値の設定は課題解決のための単なる微差はいえない。
ウ　よって、本件発明３は、甲１１発明と実質的に同一とはいえない。
（２）本件発明６について
ア　本件発明６は、本件発明３に対して、「電池用正極カーボンブラック」が「アセチレンブラックである」との発明特定事項を付加したものであるから、本件発明６と甲１１発明とは、少なくとも、上記（１）のアの相違点と同様の相違点で相違する。
イ　したがって、上記（１）で検討した理由と同様の理由により、本件発明６は、甲１１発明と実質的に同一とはいえない。
（３）本件発明１０について
ア　本件発明１０と甲１１正極発明とを対比するに、少なくとも、本件発明１０は、「塗膜」に「高分子分散材」「を含み、前記高分子分散剤の含有量が、カーボンブラックの全表面積に対して１ｍ２あたり０．０５ｍｇ以上０．５ｍｇ以下であり、前記高分子分散剤が、ポリビニルピロリドンおよびビニルピロリドン単位を有する共重合体からなる群より選択される少なくとも１種である」のに対し、甲１１正極発明は、アルミニウム箔に塗工したものに高分子分散剤を含まない点で相違する。
イ　そして、上記アの相違点は、上記（１）のアの相違点と同様の相違点であるから、上記（１）で検討した理由と同様の理由により、本件発明１０は、甲１１正極発明と実質的に同一とはいえない。
（４）本件発明１１、１５〜１７について
ア　本件発明１１、１５、１６は、本件発明１０を引用するものであり、また、本件発明１７は、本件発明１０に対して、「電池用正極カーボンブラック」が「アセチレンブラックである」との発明特定事項を付加したものであるから、本件発明１１、１５〜１７と甲１１正極発明とは、少なくとも、上記（３）のアの相違点と同様の相違点で相違する。
イ　したがって、上記（３）で検討した理由と同様の理由により、本件発明１１、１５〜１７は、甲１１正極発明と実質的に同一とはいえない。
４−３　特許法第３６条第４項第１号について（職権理由２、取消理由２で通知）
（１）職権理由２は、令和２年８月２７日になされた訂正請求により訂正された請求項２に係る発明の発明特定事項である「圧縮ＤＢＰ吸収量に対するＤＢＰ吸収量の比が１．９６以上２．２以下」であり、「アセチレンブラックである電池用正極用カーボンブラック」について、その発明の属する技術の分野における通常の知識を有する者（当業者）がその実施をすることができる程度に明確かつ十分に記載したものであるとはいえないというものである。
イ　しかしながら、上記第１の１のとおり、本件訂正請求がなされたため、令和２年８月２７日になされた訂正請求は、取り下げられたものとみなされた。
ウ　また、本件発明３、６、１０、１１、１５〜１７は、「圧縮ＤＢＰ吸収量に対するＤＢＰ吸収量の比が１．９６以上２．２以下」であり、「アセチレンブラックである電池用正極用カーボンブラック」との発明特定事項を含むものではない。
エ　よって、職権理由２は解消された。
５　むすび
　以上のとおり、本件の請求項３、６、１０、１１、１５〜１７に係る特許は、令和２年６月２９日付けで通知された取消理由に記載した取消理由、令和２年１１月３０日付けで通知された取消理由に記載した取消理由（決定の予告）、及び、特許異議申立書に記載された特許異議の申立ての理由によっては、取り消すことはできず、また、他に本件の請求項３、６、１０、１１、１５〜１７に係る特許を取り消すべき理由を発見しない。
　また、本件の請求項１、２、４、５、７〜９、１２〜１４は、本件訂正により削除されたから、本件の請求項１、２、４、５、７〜９、１２〜１４に係る特許に対して、申立人がした特許異議の申立てについては、対象となる請求項が存在しない。
　よって、結論のとおり決定する。
【異議決定日】
令和３年６月２１日（２０２１．６．２１）
【訂正の要旨】
審決（決定）の【理由】欄参照。
（５７）【特許請求の範囲】
　【請求項１】
（削除）
　【請求項２】
（削除）
　【請求項３】
　活物質と、
　高分子結着剤と
、
　
個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である
、
　
高分子分散剤と、
を含
み、
　
前記高分子分散剤の含有量が、カーボンブラックの全表面積に対して１ｍ２あたり０．０５ｍｇ以上０．５ｍｇ以下であり、
　
前記高分子分散剤が、ポリビニルピロリドンおよびビニルピロリドン単位を有する共重合体からなる群より選択される少なくとも１種である、
　【請求項４】
（削除）
　【請求項５】
（削除）
　【請求項６】
　
活物質と、
　
高分子結着剤と、
　
個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下であり、アセチレンブラックである電池用正極用カーボンブラックと、
　
高分子分散剤と、
を含み、
　前記高分子分散剤の含有量が、カーボンブラックの全表面積に対して１ｍ２あたり０．０５ｍｇ以上０．５ｍｇ以下であ
り、
　
前記高分子分散剤が、ポリビニルピロリドンおよびビニルピロリドン単位を有する共重合体からなる群より選択される少なくとも１種である、電
　【請求項７】
（削除）
　【請求項８】
（削除）
　【請求項９】
（削除）
　【請求項１０】
　金属箔と、
　該金属箔上に形成された
、個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下である
、及び、高分子分散剤
を備え
、
　
前記塗膜における前記高分子分散剤の含有量が、カーボンブラックの全表面積に対して１ｍ２あたり０．０５ｍｇ以上０．５ｍｇ以下であり、
　
前記高分子分散剤が、ポリビニルピロリドンおよびビニルピロリドン単位を有する共重合体からなる群より選択される少なくとも１種である、電
　【請求項１１】
　前記塗膜が、活物質および高分子結着剤をさらに含む、請求項１０に記載の電池用電極。
　【請求項１２】
（削除）
　【請求項１３】
（削除）
　【請求項１４】
（削除）
　【請求項１５】
　請求項１０
又は１１に
　【請求項１６】
　請求項３
又は６に
　【請求項１７】
　
金属箔と、
　
該金属箔上に形成された、個数平均１次粒子径が２０ｎｍ以上４０ｎｍ以下であり、圧縮ＤＢＰ吸収量に対するＤＢＰ吸収量の比が１．４６以上２．２以下、かつ、圧縮ＤＢＰ吸収量が１００ｍＬ／１００ｇ以上２００ｍＬ／１００ｇ以下であり、アセチレンブラックである電池用正極用カーボンブラック、及び、高分子分散剤を含む塗膜と、
を備え、
　
前記塗膜における前記高分子分散剤の含有量が、カーボンブラックの全表面積に対して１ｍ２あたり０．０５ｍｇ以上０．５ｍｇ以下であり、
　
前記高分子分散剤が、ポリビニルピロリドンおよびビニルピロリドン単位を有する共重合体からなる群より選択される少なくとも１種である、電池用電極。